(57)【特許請求の範囲】
【請求項１】
高カリウム血症の処置のためまたはヒトまたは動物の胃腸管からのカリウムの除去のための薬学的組成物であって、該薬学的組成物は、薬学的に受容できる賦形剤およびコア−シェル粒子を含み、該コア−シェル粒子が、
ポリ−２−フルオロアクリル酸またはその塩を含むコア、またはポリ−２−フルオロアクリル酸またはその塩からなるコア、および
腸内用コーティングを含むシェル、または腸内用コーティングからなるシェル、
を含む、薬学的組成物。
【請求項２】
請求項１に記載の薬学的組成物であって、前記シェルが、Ｅｕｄｒａｇｉｔアクリルポリマーを含むか、またはＥｕｄｒａｇｉｔアクリルポリマーからなる、薬学的組成物。
【請求項３】
請求項１または２に記載の薬学的組成物であって、前記シェルが、Ｅｕｄｒａｇｉｔ  ＲＬ  １００またはＥｕｄｒａｇｉｔ  ＲＳ  １００、またはＥｕｄｒａｇｉｔ  ＲＬ  １００およびＥｕｄｒａｇｉｔ  ＲＳ  １００を含むか、あるいはＥｕｄｒａｇｉｔ  ＲＬ  １００またはＥｕｄｒａｇｉｔ  ＲＳ  １００、またはＥｕｄｒａｇｉｔ  ＲＬ  １００およびＥｕｄｒａｇｉｔ  ＲＳ  １００からなる、薬学的組成物。
【請求項４】
請求項１に記載の薬学的組成物であって、前記シェルが、Ｎ，Ｎ’−ジブチルアクリルアミドとＮ，Ｎ’−ジエチルアミノエチルメタクリレートのコポリマーを含むか、またはＮ，Ｎ’−ジブチルアクリルアミドとＮ，Ｎ’−ジエチルアミノエチルメタクリレートのコポリマーからなる、薬学的組成物。
【請求項５】
高カリウム血症の処置のためまたはヒトまたは動物の胃腸管からのカリウムの除去のためのコア−シェル粒子の調製のための方法であって、該方法が、以下の工程：
ポリ−２−フルオロアクリル酸またはその塩からなるコアを提供する工程；
該コアの上にシェルを堆積させる工程であって、該シェルが、腸内用コーティングを含むかまたは腸内用コーティングからなる、工程、
を包含する、方法。
【請求項６】
請求項５に記載の方法であって、前記シェルが、Ｅｕｄｒａｇｉｔアクリルポリマーを含むか、またはＥｕｄｒａｇｉｔアクリルポリマーからなる、方法。
【請求項７】
請求項５または６に記載の方法であって、前記シェルが、Ｅｕｄｒａｇｉｔ  ＲＬ  １００またはＥｕｄｒａｇｉｔ  ＲＳ  １００、またはＥｕｄｒａｇｉｔ  ＲＬ  １００およびＥｕｄｒａｇｉｔ  ＲＳ  １００を含むか、あるいはＥｕｄｒａｇｉｔ  ＲＬ  １００またはＥｕｄｒａｇｉｔ  ＲＳ  １００、またはＥｕｄｒａｇｉｔ  ＲＬ  １００およびＥｕｄｒａｇｉｔ  ＲＳ  １００からなる、方法。
【請求項８】
請求項５に記載の方法であって、前記シェルが、Ｎ，Ｎ’−ジブチルアクリルアミドとＮ，Ｎ’−ジエチルアミノエチルメタクリレートのコポリマーを含むか、またはＮ，Ｎ’−ジブチルアクリルアミドとＮ，Ｎ’−ジエチルアミノエチルメタクリレートのコポリマーからなる、方法。
【請求項９】
請求項１または２に記載の薬学的組成物であって、前記ポリ−２−フルオロアクリル酸またはその塩が、ポリ−２−フルオロアクリル酸である、薬学的組成物。
【請求項１０】
請求項５または６に記載の方法であって、前記ポリ−２−フルオロアクリル酸またはその塩が、ポリ−２−フルオロアクリル酸である、方法。
【発明の詳細な説明】
【技術分野】
【０００１】
（相互参照）
本出願は、米国特許出願番号第１０／９６５，２７４号（２００４年１０月１３日出願）の一部継続であり、同出願は、米国特許出願番号第１０／８１４，５２７号（２００４年３月３０日出願）、米国特許出願番号第１０／８１４，７４９号（２００４年３月３０日出願）、米国特許出願番号第１０／８１３，８７２号（２００４年３月３０日出願）の一部継続である。これらは、参考としてその全体が本明細書に援用される。
【背景技術】
【０００２】
（緒言）
イオン選択性吸着剤は、高リン酸血症、高シュウ酸尿症、高カルシウム血症、高カリウム血症のような状態にある、電解質バランスの障害を矯正するためにヒト治療において使用されている。高リン酸血症は腎不全患者で起こり、その患者の腎臓はもはや食事中の外因性リン酸の摂取を補正するために充分なリン酸塩を排出できない。この状態は、血清中リン酸濃度が高くし、リン酸カルシウム生成量を高める。原因は完全には明らかにされていないが、リン酸カルシウム生成量が高いことは、軟組織の石灰化および心臓血管疾患に関与している。心臓血管疾患は、全透析患者の死因の約半分を占める。
【０００３】
胃腸管においてリン酸塩吸着を調節するため、および全身のリン酸レベルを正常に戻すために、アルミニウム塩、カルシウム塩、そして最近ではランタン塩が処方されている。しかし、これらの塩は胃腸管においてアルミニウム陽イオンやカルシウム陽イオンを遊離させ、次いで、一部が血流に吸収される。アルミニウムの吸収により、アルミニウム骨疾患や痴呆のような重篤な副作用が引き起こされ得、高いカルシウム摂取は高カルシウム血症を導き、患者に冠状血管の石灰化の危険性を与える。
【０００４】
強塩基性イオン交換材料であるＤｏｗｅｘ樹脂やコレスチラミン樹脂のような金属を含まないリン酸結合剤が、リン酸結合剤としての用途に提案されている。しかしながら結合容量が低いため、患者に十分に許容されない高用量が必要とされる。
【０００５】
アミン機能性ポリマーが、リン酸結合剤またはシュウ酸結合剤として記載されている。たとえば、特許文献１、特許文献２、特許文献３、特許文献４、および特許文献５を参照されたい。架橋ポリアリルアミン樹脂であるＲｅｎａｇｅｌは、リン酸塩封鎖剤であり、金属を含まないリン酸結合剤として販売されている。インビトロでは、Ｒｅｎａｇｅｌのリン酸結合は、水中では約６ｍｍｏｌ／ｇであり、塩化ナトリウム１００ｍＭ溶液中で測定した場合は２．５ｍｍｏｌ／ｇである。対象となる患者群に対する推奨用量は、６ｍｇ／ｄＬ以下のリン酸濃度を維持するため、通常５ｇ／日〜１５ｇ／日である。公表されている、健康な志願者に実施されたＲｅｎａｇｅｌフェーズＩ臨床試験は、１５ｇのＲｅｎａｇｅｌによって尿中排出量がベースラインで２５ｍｍｏｌから１７ｍｍｏｌに減少し、この差は、遊離リン酸塩およびポリマー結合リン酸塩として便中に排出されていることを示す。これらのデータより、インビボの結合容量範囲は０．５〜１ｍｍｏｌ／ｇと見ることができるが、これは生理食塩水中で測定されたインビトロでの結合容量２．５ｍｍｏｌ／ｇよりもはるかに少ない。生理食塩水中で測定されたインビトロでのＲｅｎａｇｅｌの結合容量だけを考えれば、２．５ｍｍｏｌ／ｇリン酸結合剤１５ｇという用量は、平均的なアメリカ人の食事中に含まれるリンの全量（すなわち、３７ｍｍｏｌ／日）に結合する量である。インビトロでの結合容量と、文書化されたインビボでの結合容量の低さとの間の相違は、血清のリン酸塩を安全な範囲にするにはより多くの樹脂が必要であるので、この薬剤の治療的利点に悪影響を有する。
【０００６】
イオン交換樹脂の結合容量の損失は、複雑なＧＩ管環境中で使用される場合のＲｅｎａｇｅｌだけに限られない。例えば、高カリウム血症の患者には、ナトリウム塩形態またはアンモニア塩形態の陽イオン交換樹脂が投与されている。この樹脂の交換容量を、単離した便から測定し、インビトロでの容量の約２０％であることが見出された（非特許文献１）。
【０００７】
毒理学の点では一般的に安全ではあるけれども、用量の多さは、何グラムもの樹脂（例えば、Ｒｅｎａｇｅｌでは最高１５ｇ／日であり、ナトリウム結合樹脂の場合にはかなり多量となる）を摂取することに関する不便さから、樹脂結合容量を改善させる必要が議論されている。例として、Ｒｅｎａｇｅｌ結合剤の安全研究報告でも、８週間の処置期間中に１．２〜２．０ｇ／日の低用量であっても患者は胃腸の不調を訴えている。１日あたり５．４ｇのＲｅｎａｇｅｌを与えられた患者は、８．９％の症例において胃腸の不調などの副作用に起因して、処置が中止されている（非特許文献２；非特許文献３）。よって、インビボでの結合容量の改善（すなわちより少なくよく許容される用量投与用量を少なくするという改善は、樹脂ベースの治療において歓迎される改善となる。
【先行技術文献】
【特許文献】
【０００８】
【特許文献１】米国特許第５，９８５，９３８号明細書
【特許文献２】米国特許第５，９８０，８８１号明細書
【特許文献３】米国特許第６，１８０，０９４号明細書
【特許文献４】米国特許第６，４２３，７５４号明細書
【特許文献５】国際公開第９５／０５１８４号パンフレット
【非特許文献】
【０００９】
【非特許文献１】Ａｇａｒｗａｌ，Ｒ．，Ｇａｓｔｒｏｅｎｔｅｒｏｌｏｇｙ，１９９４，１０７，５４８−５７１
【非特許文献２】Ｓｌａｔａｐｏｌｓｋｙら，Ｋｉｄｎｅｙ  Ｉｎｔ．，１９９９，５５：２９９−３０７
【非特許文献３】Ｃｈｅｒｔｏｗら，Ｎｅｐｈｒｏｌ  Ｄｉａｌ  Ｔｒａｎｓｐｌａｎｔ，１９９９，１４：２９０７−２９１４
【発明の概要】
【発明が解決しようとする課題】
【００１０】
これらを考慮した結果、より少ない量で体内から選択的にイオンを除去し、患者のコンプライアンス性を高める、安全で高結合容量の結合剤に対する大きな需要が今も存在する。
【課題を解決するための手段】
【００１１】
（発明の要旨）
本発明は、一局面において、コア−シェル組成物およびその薬学的組成物を提供する。本発明のコア−シェル組成物は、コア成分とシェル成分とを含む。好ましい実施形態において、コア−シェル組成物のコアはポリマーであり、例えば、動物の胃腸（ＧＩ）管において、１つまたは複数の標的溶質と選択的に結合する。他の好ましい実施形態において、シェル成分の浸透性は、外部環境に基づいて改変される。
【００１２】
本発明の別の局面は、本明細書に記載されているコア−シェル組成物を用いて患者を処置するための方法を提供する。好ましい実施形態において、コア−シェル組成物は胃腸管から標的溶質を除去するために使用される。胃腸管から除去され得る標的溶質の例としては、リン酸塩、シュウ酸塩、ナトリウム、塩素イオン、水素イオン、カリウム、鉄、カルシウム、アンモニウム、マグネシウム、尿素、クレアチニンが挙げられるが、これらに限定されない。別の好ましい実施形態において、本明細書に記載される組成物は、高リン酸血症、低カルシウム血症、副甲状腺亢進症、腎臓でのカルシトリオール合成の減少、低カルシウム血症によるテタニー、腎不全、軟組織の異所性石灰化、高血圧、慢性心不全、末期の腎疾患、肝硬変、体液過剰、ナトリウム過剰、高カリウム血症、代謝性アシドーシス、腎不全、同化代謝の処置に用いられる。
【図面の簡単な説明】
【００１３】
【図１】図１は、コア−シェル組成物の一実施形態の概略図である。
【図２】図２は、本発明のいくつかの実施形態について、時間の関数としての溶質結合プロフィールを示す。
【図３】図３は、イオン浸透性を決めるための膜調製物を示す。
【図４】図４は、さまざまな陽イオンに対し、異なるポリエチレンイミンをコーティングしたビーズの結合データを示す。
【図５】図５は、マグネシウムおよびカリウムの結合に対するＥｕｄｒａｇｉｔＲＬ１００シェルの影響を示す。
【図６】図６は、ベンジル化したポリエチレンイミンをコーティングしたＤｏｗｅｘ（Ｋ）ビーズにおける、マグネシウムの結合を示す。
【図７】図７は、胃中の酸性条件を代表する酸性条件下での、Ｂｅｎ（８４）−ＰＥＩコーティングされたＤｏｗｅｘ（Ｋ）ビーズの安定性を示す。
【図８】図８は、ベンジル化したポリエチレンイミンをコーティングしたＤｏｗｅｘビーズによる、カリウム結合とマグネシウム結合を示す。
【図９】図９は、ベンジル化したポリエチレンイミンのシェルを有するフルオロアクリル酸ビーズによるマグネシウム結合を示す。
【図１０】図１０は、膜の浸透性を決めるためのセットアップを示す。
【図１１】図１１は、ベンジル化ポリエチレンイミン膜の浸透性を示す。
【図１２】図１２は、ＥｕｄｒａｇｉｔＲＬ１００とＥｕｄｒａｇｉｔＲＳ１００との混合物を含む膜の浸透性および浸透選択性を示す。
【図１３】図１３は、ポリエチレンイミンをコーティングしたＤｏｗｅｘ（Ｌｉ）によるカリウム結合における、胆汁酸の影響を示す。
【発明を実施するための形態】
【００１４】
（発明の詳細な説明）
本発明は、コア−シェル組成物を提供する。また、これらの組成物を用いるための方法およびキットが本明細書に記載される。
【００１５】
（コア−シェル組成物）
本発明の一局面は、コア成分とシェル成分とを含むコア−シェル組成物である。好ましい実施形態において、コア−シェル組成物はポリマー組成物であり、コア成分は例えば動物の胃腸（ＧＩ）管において、１つまたは複数の標的溶質と選択的に結合し得る。用語「動物」および「動物被験体」とは、本明細書中で使用される場合、ヒトおよび他の哺乳動物を包含する。
【００１６】
図１に示すように、一実施形態において、コア−シェル組成物は、コア成分２とシェル成分４のコア−シェル粒子とを含む。コア成分は１つまたは複数の標的溶質と選択的に結合することができ、シェル成分は、１つまたは複数の競合する溶質に対する浸透性と比較して、標的溶質に対してより高い浸透性を有する。図１中の矢印の大きさは、溶質の浸透性の度合を表わす。好ましい実施形態において、コア−シェル組成物のシェルは、胃腸管に滞留・通過する間に、本質的に分解されない。
【００１７】
ここで用いられている「標的溶質」という語は、コア−シェル組成物のコア成分によって選択的に結合・保持される溶質のことを意味する。この標的溶質は、１つまたは複数の競合する溶質よりも、シェルの浸透性が高いことが望ましい。好ましい実施形態において、シェルは、標的溶質とコアを選択的に接触させる。標的溶質には、イオンと非イオン分子の両方が含まれる。イオンには有機イオンと無機イオンがある。またイオンには、親水性イオン、疎水性イオン、親水性中性分子、疎水性中性分子がある。陰イオン標的溶質の例としては、リン酸塩、塩素イオン、重炭酸イオン、シュウ酸イオンがある。陽イオン標的溶質の例としては、水素イオン、ナトリウム、カリウム、マグネシウム、カルシウム、アンモニウム、その他の重金属イオンがある。標的溶質には、尿毒症毒素をはじめとする毒素も含まれる。尿毒症毒素の例としては、尿素やクレアチニン、およびリボ核酸類、グアニジン類、ポリオール類、ペプチド類、プリン類、ピリジン類などの化合物が含まれる。詳しくはＶａｎｈｏｌｄｅｒｅｔａｌ．，ＫｉｄｎｅｙＩｎｔｅｒｎａｔｉｏｎａｌ，ｖｏｌ．６３，（２００３），１９３４−１９４３を参照のこと。
【００１８】
一実施形態において、標的溶質には、タンパク質や多糖類、細胞破片など、分子量が５０，０００ダルトン以上、好ましくは５０００ダルトン以上の高分子量分子は含まれない。標的溶質には、有機・無機の中性分子や、親水性・疎水性の中性分子など、非イオン分子も含まれる。非イオン性分子には例えば、生物毒素、酵素、代謝産物、薬物、体内分泌物、ホルモンなどがある。ここで提供される組成物によって結合される毒素は、通常、約１０，０００ダルトン未満、好ましくは５０００ダルトン未満、更に好ましくは２０００ダルトン未満である。ここで適切な特性とともに記載される組成物は、尿毒症や薬物過剰摂取、生物毒や化学汚染物質などの毒物曝露による中毒の治療に用いることができる。
【００１９】
一実施形態において、コア−シェル粒子は、胆汁酸を除く標的溶質を選択的に結合する。別の実施形態において、コア−シェル粒子は、胆汁酸を選択的に結合し、さらに胆汁酸以外の標的溶質も選択的に結合する。
【００２０】
ここで用いられている「競合する溶質」という語は、コア成分と結合する標的溶質と競合する溶質で、コア成分と接触・結合することが望ましくない溶質のことを意味する。コア−シェル組成物の競合する溶質は通常、コアの結合特性や、シェル成分の浸透性特性によって左右される。競合する溶質は、コア成分の選択的結合特性や、競合する溶質の外部環境からシェル成分への浸透度を低下させることにより、コア−シェル粒子との接触や結合を防ぐことができる。競合する溶質は通常、標的溶質に比べ、外部環境からのシェルへの浸透性が低い。例えば、リン酸塩を選択的に結合するコア成分をもつコア−シェル組成物の場合、競合する溶質は胆汁酸と脂肪酸になる。胆汁酸と脂肪酸は、リン酸塩の方をより浸透しやすいシェル成分によって成る浸透性バリヤーのため、コアに近づかないようにすることができ、コアと結合できないようにできる。
【００２１】
一実施形態において、標的溶質は親水性イオンである。親水性イオンを標的溶質とするコア−シェルポリマー組成物は、生理的液体中の親水性イオンを除去するために用いられる。より好ましくは、このコア−シェル組成物には、リン酸陰イオン、シュウ酸陰イオン、塩素陰イオンなどを選択的に除去する機能がある。また別の実施形態において、除去される親水性イオンは、ナトリウムイオンやカリウムイオンである。
【００２２】
コア−シェル粒子のコア成分は、少なくとも標的溶質１つと選択的に結合するのが望ましい。ここで「選択的結合」およびこれに類する表現は、コア成分やコア−シェル粒子に、競合する溶質の結合よりも、標的溶質の方が優先的に結合することを記述する表現として用いられる。標的溶質の選択的結合は、競合する溶質よりも標的溶質の方が結合親和力が高いためであることが挙げられる。選択的結合はまた、コア成分による標的溶質の結合量が、競合する溶質との結合に比べて多いという状態も含まれる。好ましい実施形態のいくつかにおいて、コア−シェル粒子は、シェルなしでコアだけの場合よりも、標的溶質を多量に結合する。この結合量の増加は、約５％〜１００％になり得る。シェルがない場合の結合量に比較した、シェルがある場合の標的溶質の結合量増加は、約１０％以上、より好ましくは約２５％以上、さらに好ましくは約５０％以上、最も好ましくは約９５％以上である。
【００２３】
さらにコア−シェル粒子は、結合した標的溶質を大量に保持するのが望ましい。ここで「大量」とは、結合した標的溶質の全量を保持することを意味するものではない。少なくとも、治療や予防の効果が得られる程度に、結合した溶質の一部が保持されることが望ましい。保持される結合標的溶質の望ましい量は、約５％〜約１００％である。好ましくは、コア−シェル組成物が結合標的溶質を保持する割合は約５０％、より好ましくは約７５％、さらに好ましくは９５％以上である。結合したナトリウムの保持時間は、コア−シェル組成物が治療や予防目的で使用されている間中であることが望ましい。コア−シェル組成物が胃腸管の標的溶質を結合・除去するのに用いられる実施例において、この保持時間は、この組成物が胃腸管に滞在する時間であることが望ましい。局所用の調製、または局所的な効果のためにコア−シェル組成物を使用する場合は、この保持時間は通常、組成物が局所、または局所的な効果が望まれる場所に滞在する時間となる。
【００２４】
一実施形態において、コア成分は、特定の溶質（標的溶質など）に対して特定の結合特性を有する官能基を含むポリマーを含む。この、望ましい結合特性を有する官能基は、ポリマー主鎖に付くこともあれば、主鎖のペンダントとして付くこともある。標的溶質とこの結合コアの官能基との間の結合相互作用としては、酸塩基反応、クーロン力、極性、水素結合、共有結合、Ｐｉ相互作用、これらの組合せなどさまざまであり、これらの他にもある可能性がある。
【００２５】
本発明の別の実施形態において、標的溶質と競合する溶質との間の選択的結合の度合は、コア材料内の溶質収着率や、シェル成分の溶質浸透度によって制御することができる。すなわち、コアの結合特性を一定に保ったまま、粒子全体の浸透度を変えることによって、標的溶質に対するコア成分の親和力を変えることができる。また、シェルの浸透性係数の差をつくり出すことにより、所定の結合コアについて、複数の溶質の選択性を逆にすることができる。
【００２６】
コア−シェル粒子に溶質が浸透する度合に影響を与える、シェル膜および溶質の特性としては、次のものが挙げられる：
水和した溶質の大きさと形状；
溶質の会合・凝集の度合（ミセルが形成される場合など）；
溶質の電荷；
シェルの水和率；
シェルのメッシュサイズ；および
シェルと溶質の間の相互作用。
【００２７】
コア−シェル粒子の内部に入り込む溶質の総量に影響を与えるパラメータとしては、他に次のものがある：
固有の表面積（粒子直径など）；
シェルの厚さ；および
粒子外部の対流。
【００２８】
ポリマー組成物と溶質との間に化学的相互作用がない場合は、拡散移動はＦｉｃｋの第１法則によって記述される：
【００２９】
【数１】
0005431439.tif 000002
・ここでＪｓは溶質の流量（ｇ／ｃｍ２／ｓ）であり、
・Ｌは膜の厚さ（ｃｍ）であり、
・Ｐは浸透係数（ｃｍ２／ｓ）であり、そして
・Ｃ０−Ｃｉは膜の濃度勾配である。
浸透係数は次のように表記される：
【００３０】
【数２】
0005431439.tif 000003
・ここでＫは次元のないパラメータ（膜と溶質の間の溶質分配係数に類似）であり、そして
・Ｄは水溶液中の溶質係数である。
浸透係数Ｐを表わすには、毛細管穴モデル（Ｒｅｎｋｉｎの式）や自由体積モデルなど、いくつかのモデルが知られている。
【００３１】
自由体積モデルでは、コアやシェル成分を構成するポリマー組成物が、均一に水和した網状構造であると見なす。溶質の拡散移動は、ポリマー網状構造内の水で満ちた浮動空間を通って起こると考えられる。自由空間の拡散モデルによって、膜内のポリマーの割合j
と水和した溶質の半径ｒｓから、Ｄが予測される。流体学的モデルとして、この改良版が提供されている（Ｐｅｐｐａｓｅｔａｌ．，Ｊ．Ａｐｐｌ．Ｐｏｌｙｍ．Ｓｃｉ．，３６，７３５−７４７，１９８８）：
【００３２】
【数３】
0005431439.tif 000004
・ここでＤは膜中の拡散係数、Ｄ０は水溶液の拡散係数であり、そして
・ｋ１は、コア−シェル組成物中の溶質の浸透を表わすのに、溶質の物理的形態が重要なパラメータとなる場合のふるい効果因子で、ｋ’とｋｃは未定義の構造因子である。
【００３３】
リン酸塩などの標的溶質について、典型的な自己拡散係数の値は１０−５ｃｍ２／ｓである。特定の拡散移動モデルに基づけば、厚さ１ミクロンのシェル膜を浸透する速度は、樹脂を使用した場合の時間（通常数時間）に比べて非常に速いと見積られる。
【００３４】
競合する溶質である胆汁酸や脂肪酸の分子が、リン酸塩と同じコア結合サイトをめぐって競合している場合は、自己拡散係数は溶液中のサイズに反比例する。これは、小さいサイズのイオンの場合とさほど変わりはない。よって、拡散が制約されていない場合には、この自己拡散係数は浸透性バリヤーを築くには不十分である可能性がある。従って、いくつかの実施形態においては、シェル成分の特性を調整して、浸透性の違いが出るようにした。例えば、シェル材料のメッシュサイズが溶質寸法と同じサイズ範囲にある場合、かさばる溶質がジグザグにシェル成分を通り抜ける速度は大幅に遅くなる。例えば、実験研究（Ｋｒａｊｅｗｓｋａ，Ｂ．，ＲｅａｃｔｉｖｅａｎｄＦｕｎｃｔｉｏｎａｌｐｏｌｙｍｅｒｓ４７，２００１，３７−４７）では、セルロースエステルまたは架橋キトサンゲル膜におけるイオン溶質・非イオン溶質両方についての浸透係数は、メッシュサイズが溶質寸法に近くなると、かさばる溶質の方が遅くなることが示されている。従って、Ｄ値は溶質の分子サイズと、コア−シェル組成物におけるポリマーの体積割合（膨潤した樹脂のポリマーの体積割合が、組成物中のメッシュサイズを示す良い指標となる）によって何桁も減少することがある。例えば、理論研究により、メッシュサイズは通常φ−３／４で、φは溶液中で膨潤したときのシェル成分のポリマー体積割合となる。
【００３５】
いくつかの実施形態において、溶質の浸透性は、溶質とシェル材料との間の相互作用の度合によって改変される。強い相互作用があると、溶質がシェル成分内に閉じ込められ、シェル内での移動がほぼ停止する。相互作用の種類には、イオン結合、共有結合、極性結合、水素結合、ファンデルワールス力、疎水性相互作用などが挙げられる。
【００３６】
いくつかの実施形態において、使用条件及び溶質の種類によって、シェル中における標的溶質の拡散係数と競合する溶質の拡散係数との比は、約１．１：１〜約１０９：１であり、好ましくは約２：１〜約１０６：１である。
【００３７】
いくつかの実施形態において、本発明のコア−シェル粒子が使用されているときの、時間に対する溶質結合の状態は、図２のように表わすことができる。好ましい実施形態において、標的溶質はシェル中を素早く移動し、コア材料と素早く結合するため、非競合状態に対応する結合値を達成する。一方、競合する溶質は、浸透速度が低いため、シェル中をゆっくりと進むことになる。遅れてから結合平衡に達し、標的溶質に置き換わるため、標的溶質の結合曲線が下がる。好ましくは、拡散係数の比率を調整して、結合剤の使用が終わる時点（例えば樹脂が胃腸管に滞在する平均時間に対応）において、競合する溶質の約１０％以下〜約１００％が結合平衡に達しているようにすることができる。好ましくは競合する溶質の約１０％未満、より好ましくは競合する溶質の約５０％未満、さらに好ましくは競合する溶質の約７５％未満が、結合平衡に達する。標的溶質については、非競合モードにおいて、約１０％以上〜約１００％が結合平衡に達する。好ましくは標的溶質の約２５％以上、より好ましくは標的溶質の約５０％以上、さらに好ましくは標的溶質の約７５％以上が、結合平衡に達する。
【００３８】
拡散係数を算出する方法は公知である。（例えば、Ｗ．Ｊｏｓｔ，ＤｉｆｆｕｓｉｏｎｉｎＳｏｌｉｄｓ，ＬｉｑｕｉｄｓａｎｄＧａｓｅｓ，Ａｃａｄ．Ｐｒｅｓｓ，Ｎｅｗ−Ｙｏｒｋ，１９６０）。例えば、シェルポリマーの拡散係数は、固体の多孔性材料の上にある膜としてキャストし、次に目的の溶質を含んでいる生理的溶液に接触させ、その溶質の安定状態での浸透度を測定することができる。次に膜の特性を最適化することにより、選択性と浸透度の最良の組合せを達成することができる。膜の構造的特性は例えば、ポリマーの体積割合（膨潤した膜中の割合）、ポリマーの化学的性質、ポリマーの混合組成（複数のポリマーが使用されている場合）、加湿剤や可塑剤などの添加剤の配合、製造プロセスなどの変更により、改変することができる。
【００３９】
また代わりに、シェル膜を別のコーティングプロセスでコア材料に適用してから、シェルがあるコア粒子とシェルがないコア粒子を使用して標的溶質の結合容量を測定することにより、シェルによる選択性を得ることもできる。選択性の向上度ＳＩは、単純に２つの値の比として、ＳＩ＝ＣＢｃｏｒｅ−ｓｈｅｌｌ／ＣＢｃｏｒｅという式で表わすことができる。ここでＣＢは結合容量を表わす（例えば粒子の単位重量あたりの溶質モル数）。好ましくは、ＳＩは約１．０５〜１０４であり、より好ましくは約１．１〜１０２である。
【００４０】
いくつかの実施形態において、シェルはフィルム状のポリマーである。別の実施形態において、シェルポリマーは三次元網状構造の架橋ゲルを形成し、架橋鎖は共有結合やイオン結合、その他の結合によって架橋されている。また別の実施形態において、シェル材料は結合コア材料と化学的に同一であるが、架橋密度がコアからシェルへと外側に行くにつれて増大している。また別の実施形態において、シェル材料は「ブラシ」状の構成になっており、ポリマー鎖一本一本の端がコア材料に共有結合でくっついている。この実施形態において、メッシュサイズは、表面にアンカーされたポリマー鎖の密度と、ポリマー鎖の分子量によって決まってくる。さまざまなサイズや重量の溶質に対するポリマーブラシの浸透性をコントロールするためのポリマーブラシの設計変数は、この分野で知られている。例えば、ＷＯ０１０２４５２（およびその参考文献）を参照。
【００４１】
浸透性はまた、溶質とシェルとの相互作用によってもコントロールされる。競合する溶質とシェルの間の相互作用が強く、かつ好ましくは非可逆的である場合は、競合する溶質がシェルの空洞内に閉じ込められ、内側への移動が遅くなる。溶質とシェルとの間の相互作用の度合を定量するひとつの方法は、混合の自由エネルギー（特に混合時の自由エンタルピー）である。これは溶解度パラメータから予測することができる。溶解度パラメータは、材料、特に液体とポリマーの間の相互作用の度合を数値で予測する方法となる。このモデルでは、異なる溶解度パラメータをもつ化合物が共溶解せず、従って、サイズのふるい効果なしで、膜を制約なしに通り抜けることができる。逆に言えば、類似の溶解度パラメータを有する化合物は、分子溶液を形成し、保持される状態にできる。さらに、溶解度パラメータにはイオン相互作用はあまり反映されないが、電荷をもつ溶質は一般に、逆の電荷をもつシェル材料によって保持される。また、疎水性とイオン性の相互作用の組合せを使用することによって、競合する溶質と強く、しばしば不可逆的な相互作用をもたらすことができ、これにより疎水性あるいはイオン性のいずれでもない標的溶質の収着選択性が高くなる。
【００４２】
シェル材料は、天然ポリマーまたは合成ポリマーから選択され、必要に応じて架橋させ、単独あるいは小分子の機能性添加物（加湿剤、可塑剤、浸透性強化剤、溶媒、保湿剤、色素、染料など）と組み合わせて使用することができる。
【００４３】
天然に存在するポリマーまたは準合成ポリマーとしては、次のものがある：セルロースエーテル（エチルセルロース、メチルセルロース、およびそのコポリマー）、セルロースエステル（酢酸セルロース、プロピオン酸セルロース、フタル酸セルロース、およびそのコポリマー）、ヒドロキシプロピルセルロース、ヒドロキシルエチルセルロース、キトサン、脱アセチル酸キトサンなど。他にシェルとして使用できる材料の例を、次の表に示す：
【００４４】
【表１】
0005431439.tif 000005
。
【００４５】
シェル成分に使用できる適切な合成ポリマーとしては、エチレンモノマーのフリーラジカル重合によって生成されたポリマー（アクリルおよびメタクリル、スチレン、ジエン、ビニル）、ポリ縮合物（ポリエステル、ポリアミド、ポリカーボネート、ポリスルホン）、ポリイソシアネート、ポリウレア、エポキシ樹脂などがある。
【００４６】
コア材料の上にシェルを沈殿させるには、スプレーやパンコーティング、液化ベッド（Ｗｕｒｓｔｅｒコーティング装置）、液浴、溶媒コアセルベーション、ポリ電解質の相互複合層、一層ごとの封じ込めプロセスなどを用いて実施できる。封じ込めプロセスはその他にも適用できるものがある。例えば、ＥｎｃａｐｓｕｌａｔｉｏｎａｎｄＣｏｎｔｒｏｌｌｅｄＲｅｌｅａｓｅｂｙＲ．Ａ．Ｓｔｅｐｈｅｎｓｏｎ（Ｅｄｉｔｏｒ），ＤａｖｉｄＲ．Ｋａｒｓａ（Ｅｄｉｔｏｒ），１９９３を参照。
【００４７】
シェルは、異なる組成物をいくつか層状に重ねたものにすることもできる。胃腸管の特定箇所で分解・溶解する腸内用コーティング（Ｅｕｄｒａｇｉｔアクリルポリマーなど）もその１つである。適切な腸内用コーティングの例については、この分野でよく知られており、例えばＲｅｍｉｎｇｔｏｎ：ＴｈｅＳｃｉｅｎｃｅａｎｄＰｒａｃｔｉｃｅｏｆＰｈａｒｍａｃｙｂｙＡ．Ｒ．Ｇｅｎｎａｒｏ（Ｅｄｉｔｏｒ），２０ｔｈＥｄｉｔｉｏｎ，２０００を参照されたい。
【００４８】
シェルは、例えば次のような化学的方法で、コア成分上に生成される：
・コアポリマーに固定されているアクティブ箇所からのリビング重合を用いることによって、シェルポリマーをコアに化学的にグラフトする
・界面反応、すなわちコア粒子表面で界面縮重合などの化学反応をさせる
・コア粒子合成中に、ブロックコポリマーを懸濁試薬として使用する。
【００４９】
化学的方法を使用する場合は、界面反応とブロックポリマーの使用が好ましい。界面反応経路においては通常、コア界面で小分子または高分子を反応させることによってコア粒子の表面を化学的に変化させておく。例えば、アミンを含むイオン結合コア粒子は、エポキシやイソシアネート、活性化エステル、ハロゲン基などのアミンと反応性の基を含むポリマーと反応させることにより、コア表面に架橋したシェルを形成する。
【００５０】
別の実施形態においては、シェルを最初に準備する。すなわち界面重縮合や溶媒コアセルベーションを使用して、カプセルを生成する。次にカプセルの内部にコア生成の前駆物質を充填し、シェルカプセル内でコアを構築する。
【００５１】
溶媒コアセルベーションはこの分野において記載されている。例えば、Ｌｅａｃｈ，Ｋ．ｅｔａｌ．，Ｊ．Ｍｉｃｒｏｅｎｃａｐｓｕｌａｔｉｏｎ，１９９９，１６（２），１５３−１６７を参照のこと。このプロセスでは、通常、コアポリマーとシェルポリマーの２種類のポリマーを溶媒に溶かし、さらに水相中の液滴として乳化する。液滴の内部は通常、均一な２成分ポリマー溶液である。次に、注意しながら蒸留を行うことにより、溶媒をゆっくりと飛ばす。各液滴内のポリマー溶液は、ポリマーの体積割合が高くなるにつれて、相分離を起こす。一方のポリマーが水と液滴の界面に移動し、ある程度の形をなしたコア−シェル粒子（または二重ミクロスフェア）を形成する。
【００５２】
溶媒コアセルベーションは、コア上にシェルポリマーの薄膜を制御しながら沈殿させるのに公的な方法の１つである。一実施形態において、このコアセルベーション技法には、シェル材料を溶解させた連続的な液層中にコアビーズを分散させる手順が含まれる。コアセルベーションプロセスでは、この連続相の溶解力が次第に変化していき、シェル材料の部分に近づくとだんだん不溶性になる。沈殿の始まり部分では、シェル材料の一部がビーズ表面に薄い堆積または薄膜となっている。溶解度の変化は、さまざまな物理化学的手段によって生じさせることができる。例えばｐＨの変化、イオン強度の変化（浸透度など）、溶媒組成の変化（溶媒の追加や蒸留によって）、温度の変化（ＬＣＳＴ（下限臨界溶液温度）でのシェルポリマーが使用されている場合など）、圧力の変化（特に臨界超過液体が使用されている場合）などが挙げられ、これらに限らない。より好ましいのは、ｐＨあるいは溶媒組成により変化を生じさせる場合の、溶媒コアセルベーションプロセスである。通常、ｐＨによって変化を生じさせ、かつポリマーにアミンタイプの材料を選択した場合、シェルポリマーは低ｐＨで最初に溶解する。次の段階として、ｐＨを次第に上げて不溶限界にし、シェルを沈殿させる。ｐＨの変化は通常、激しく攪拌しながら塩基を追加していくことによって行う。他の方法としては、前駆物質の温度加水分解による塩基の生成が挙げられる（例えば尿素を温度処理してアンモニアを発生させるなど）。最も好ましいコアセルベーションプロセスは、シェル材料と、シェル材料の溶媒／非溶媒混合物を含む三元システムを用いた場合である。コアビーズが均一溶液内に分散した状態で、溶媒を蒸留によって次第に除去していく。シェルコーティングの厚さは、連続相のシェルポリマー濃度をライン内またはライン外で調整することができる。一部のシェル材料がコア表面にコロイド状または離散した粒子として沈殿するという状況はよく起こるが、これは、コア−シェル粒子を簡単な濾過およびふるい操作によって簡単に分離することができる。シェル厚さは通常、最初のコア対シェルの重量比と、前述のシェルポリマーのコアセルベーションの度合によってコントロールされる。コア−シェルビーズは外膜の完全性（競合結合によって測定される）を向上させるため、焼き鈍しを行う。
【００５３】
いくつかの実施形態では、ブロックコポリマーアプローチを使用して、両親媒性のブロックコポリマーを懸濁試薬として用い、逆懸濁または直接懸濁の粒子形成プロセスでコア粒子を形成する。油中水型の逆懸濁プロセスを使用する場合、ブロックコポリマーが連続的油相に溶ける最初のブロックとなり、別の親水性ブロックにはコアポリマーと反応できる官能基が含まれる。コア形成前駆物質と共に水相に加え、次に油相に加えると、ブロックコポリマーは油中水界面に集まり、懸濁剤として作用する。親水性ブロックはコア物質と反応するか、またはコア形成前駆物質と共反応する。粒子を油相から分離すると、ブロックコポリマーは、共有結合でコア表面に固定された薄いシェルを形成する。ブロックの化学的性質と長さは、目的の溶質に対するシェルの浸透特性を変えるために、変更することができる。
【００５４】
プラス電荷と疎水性を組み合わせたシステムでは、好ましいシェルポリマーとしては、上記のアミン機能性ポリマーが挙げられ、これは必要に応じて疎水性物質によりアルキル化することができる。
【００５５】
アルキル化には、ポリマーの窒素原子とアルキル化剤（通常、アルキル基やアルキルアリール基を有するアミン反応性の親電子物質）との反応が含まれる。さらに、アルキル化剤と反応する窒素原子は、複数のアルキル化による第四アンモニウムイオン形成を起こしにくく、アルキル化終了時点で、第四アンモニウムイオンを形成する窒素原子は１０ｍｏｌ％未満である。
【００５６】
好ましいアルキル化剤としては、ハロゲン化物、エポキシド、エステル、無水物、イソシアネート、aβ−不飽和カルボニルなどの官能基を有する化合物のような親電子物質が
挙げられる。これらは化学式ＲＸで表わされる。ここでＲはＣ１〜Ｃ２０のアルキル基（好ましくはＣ４〜Ｃ２０）、Ｃ１〜Ｃ２０のヒドロキシアルキル基（好ましくはＣ４〜Ｃ２０のヒドロキシアルキル基）、Ｃ６〜Ｃ２０のアラルキル基、Ｃ１〜Ｃ２０のアルキルアンモニウム基（好ましくはＣ４〜Ｃ２０のアルキルアンモニウム基）、Ｃ１〜Ｃ２０のアルキルアミド基（好ましくはＣ４〜Ｃ２０のアルキルアミド基）のいずれかであり、Ｘは１つまたは複数の親電子基を含んでいる。ここで「親電子基」とは、アルキル化反応中にポリマーの窒素原子によって置換または反応する基のことである。好ましい親電子基Ｘの例としては、ハロゲン基、エポキシ基、トシレート基、メシレート基などが挙げられる。例えばエポキシ基の場合、アルキル化反応によって、３つの部分に分かれているエポキシリングが開く。
【００５７】
アルキル化剤の好ましい例としては、Ｃ３〜Ｃ２０のハロゲン化アルキル（例えば、ハロゲン化ｎ−ブチル、ハロゲン化ｎ−ヘキシル、ハロゲン化ｎ−オクチル、ハロゲン化ｎ−デシル、ハロゲン化ｎ−ドデシル、ハロゲン化ｎ−テトラデシル、ハロゲン化ｎ−オクタデシル、およびこれらの組合せ）、Ｃ１〜Ｃ２０のハロゲン化ヒドロキシアルキル（例：１１−ハロ−１−ウンデカノール）、Ｃ１〜Ｃ２０のハロゲン化アラルキル（例：ハロゲン化ベンジル）、Ｃ１〜Ｃ２０のハロゲン化アルキルアンモニウム塩（例：（４−ハロブチル）トリメチルアンモニウム塩、（６−ハロヘキシル）トリメチルアンモニウム塩、（８−ハロオクチル）トリメチルアンモニウム塩、（１０−ハロデシル）トリメチルアンモニウム塩、（１２−ハロドデシル）−トリメチルアンモニウム塩、およびこれらの組合せ）、Ｃ１〜Ｃ２０のアルキルエポキシアンモニウム塩（例：（グリシジルプロピル）−トリメチルアンモニウム塩）、Ｃ１〜Ｃ２０のエポキシアルキルアミド（例：Ｎ−（２，３−エポキシプロパン）ブチルアミド、Ｎ−（２，３−エポキシプロパン）ヘキサンアミド、およびこれらの組合せ）が挙げられる。この中で、ハロゲン化ベンジルとハロゲン化ドデシルがより好ましい。
【００５８】
ポリアミンシェル前駆物質のアルキル化手順は、シェルをコアビーズに付着するより前に、別の反応として実行することができる。また、ポリアミンシェル前駆体をコアビーズに沈殿させてから、アルキル化を行うこともできる。後者の場合、アルキル化は少なくとも２つの親電子基Ｘを有するアルキル化剤によって行うことが望ましい。これにより、アルキル化でシェル層内の架橋も起こすことができる。好ましい多官能性アルキル剤としては、ジハロアルカン、ジハロポリエチレングリコール、エピクロロヒドリンなどがある。その他の架橋剤としては、塩化アシル、イソシアネート、チオシアネート、クロロスルホニル、活性エステル（Ｎ−ヒドロキシスクシンイミド）、カルボジイミド中間生成物なども適している。
【００５９】
通常、アルキル化レベルはポリアミン前駆物質の性質やアルキル化に使用するアルキル基の大きさに応じて調整される。アルキル化のレベルには、次のような要素が影響する：
（ａ）胃腸管の条件下におけるシェルポリマーの不溶性の程度。特に、胃中のような低ｐＨでは、イオン化ｐＨが５以上のアルキル化ポリアミンポリマーは溶解しやすい。このため、アルキル化の度合が高く、鎖の長いアルキルの方が好ましい。また別の方法として、酸性ｐＨからシェル材料を守る腸内用コーティングを使用することもできる。この腸内用コーティングは、コア−シェルビーズが小腸下部に進むと分解する。
【００６０】
（ｂ）浸透選択性プロファイル：アルキル化率が低い場合、競合イオン（Ｍｇ２＋やＣａ２＋など）に対する浸透選択性の持続時間が、大腸の平均滞在時間よりも短くなる可能性がある。逆に、アルキル化率（または疎水性物質の重量分画）が高い場合は、多くの無機陽イオンに対して不浸透性となるため、Ｋ＋の平衡維持時間が長くなる。
望ましくは、アルキル化の度合は上記２つの変数をモニターしながらの反復アプローチにより選択される。
【００６１】
好ましい実施形態において、シェルはＥｕｄｒａｇｉｔ（例えばＥｕｄｒａｇｉｔＲＬ１００またはＲＳ１００またはこれらの組合せ）、またはポリエチレンイミン（ＰＥＩ）と共に形成される。これらのシェルは、溶媒コアセルベーション技法によって適用することができる。ＰＥＩは、必要に応じてベンジル化することができ、また架橋することもできる。適切な架橋剤の例としては次のものが挙げられ、これらの他にもあり得る：
【００６２】
【化３】
0005431439.tif 000006
。
【００６３】
いくつかの実施形態において、シェル厚さは０．００２〜５０ミクロンであり、好ましくは約０．００５〜２０ミクロンである。好ましくは、シェル厚さは約１ミクロン以上、より好ましくは約１０ミクロン以上、さらに好ましくは約２０ミクロン以上、最も好ましくは約４０ミクロン以上である。好ましくは、シェル厚さは約５０ミクロン未満、より好ましくは約４０ミクロン未満、さらに好ましくは約２０ミクロン未満、最も好ましくは約１０ミクロン未満である。
【００６４】
別の実施形態において、コアに対するシェルの重量比は約０．０１％〜５０％であり、好ましくは約０．２％〜１０％である。コア−シェル粒子のサイズは通常、約２００ｎｍ〜約２ｍｍであり、好ましくは約５００μｍである。好ましくは、コア−シェル粒子のサイズは約１μｍ以上、より好ましくは約１００μｍ以上、さらに好ましくは約２００mｍ
以上、最も好ましくは約４００mｍ以上である。好ましくは、コア−シェル粒子のサイズ
は約５００mｍ未満、より好ましくは約４００mｍ未満、さらに好ましくは約２００mｍ未
満、最も好ましくは約１００mｍ未満である。
【００６５】
コアの結合選択性は、標準的手法によって評価することができる。ある手法では、非阻害性物質の単純モデル溶液における標的溶質の結合容量Ｃｍと、模倣液媒体中の標的溶質の結合容量（Ｃｓ）を測定し、選択性指数ＳＩ＝Ｃｓ／Ｃｍを算出する。本発明のコア−シェル粒子は、従来知られている吸収剤樹脂で報告されているよりも、大幅に高い選択性指数ＳＩを有することが予測される。
【００６６】
一実施形態において、シェルの浸透性は時間に伴って変化する。特に、インビボで使用された場合に、シェルの浸透性が時間に伴って変化することがある。例えば、特定の応用例においては、胃腸管に滞在中、時間が経つにつれて標的溶質に対する浸透性が減少する、あるいは逆に増加するのが好ましい。例えば、樹脂は胃腸管の特定箇所において、その箇所での溶質濃度と樹脂との平衡によって制御される割合で、親水性イオン溶質と結合する。樹脂が胃腸管を下るにつれて、溶質の希釈化や、胃腸管膜を通って溶質が移動した結果、局所的な標的溶質の濃度が変化する。この実施形態では、シェル材料は胃腸管のこのような濃度変化やその他の生理学的変化に対応するよう作成されている。これにより、浸透性が変わり、具体的にはシェルの浸透性が胃腸管を下るにつれて低下するため、コア−シェル組成物が胃腸管に滞在する時間の最後の頃には、親水性イオンがシェル膜を通り抜けることができなくなる。この実施形態では、胆汁酸などの疎水性溶質に対しても適用される。胆汁酸捕捉剤の場合、インビボでの結合率の悪さは、捕捉した胆汁酸が回腸部分以降で放出されることによる。すると胆汁酸は粘膜からほぼ定量的に再吸収され、結合平衡がずれ、捕捉容量が低下することになる。この実施形態において、コア−シェル樹脂が回腸を通っても全体的な結合容量を保持する場合、シェル成分が、シェルの胆汁酸に対する浸透性を低下させる要因となる。
【００６７】
親水性イオンに対する浸透性を失った状態に達するには、シェル膜の浸透の自由体積を減少あるいは排除する必要がある。この膜の浸透の自由体積は、シェルの水和率をコントロールすることによって変えられる。この方法によってシェルを押しつぶし、浸透率をほぼゼロにすることが可能である。このような相変化を起こすにはさまざまな方法があるが、好ましい方法としては、膜材料を次第に疎水性に変え、水和率をほぼゼロまで低下させるというアプローチがある。これは、起動メカニズムの種類によって、いくつかの方法によって行うことができる。例えば、起動メカニズムは、ｐＨ変化を利用することができる。胃腸管のｐＨプロファイルは、時間経過に応じていくつかの区分に分けられる。その不変の部分を次の表に示す（Ｆａｌｌｉｎｂｏｒｇｅｔａｌ．Ａｌｉｍｅｎｔ．Ｐｈａｒｍ．Ｔｈｅｒａｐ．（１９８９），３，６０５−６１３）：
【００６８】
【表２】
0005431439.tif 000007
。
【００６９】
これらのｐＨ範囲のいずれかで鎖の崩壊を示すシェルポリマーは、浸透性が変化しやすいことになる。例えば、胃において溶質を選択的に結合し、小腸および大腸へと下がっても粒子コア内に溶質を封じ込めておくのに適したコア−シェル粒子とは、低ｐＨで溶質に対し高い浸透性を有し、中性ｐＨでは非常に低い浸透性を有することになる。これは、疎水基と、ｐＨ変化に伴ってイオン化する官能基とを有するシェルポリマーを使用することによって達成できる。例えば、疎水性モノマー（例：長鎖アルコールアクリレート（メタクリレート）、Ｎ−アルキルアクリルアミド（メタクリルアミド））と、低ｐＨでイオン化しｐＫａを超えると電荷中性を維持する基本モノマー（例：ビニルピリジン、ジアルキルアミノエチルアクリルアミド（メタクリルアミド））が使用できる。ｐＨとシェル膨潤率（ひいては浸透性）の間の関係は、疎水性モノマーとイオン化可能モノマーのバランスによってコントロールできる。このようなシステムの例は、文献に報告されている。例えば、Ｂａｔｉｃｈｅｔａｌ，Ｍａｃｒｏｍｏｌｅｃｕｌｅｓ，２６，４６７５−４６８０を参照のこと。
【００７０】
ｐＨ増加（例えば回腸から大腸へ）に伴い、樹脂の環境変化によって、結合した電解質が放出されるのを防ぐため、浸透性をもっと低下させることが望ましい場合がある。これは、ｐＨがアルカリ性に移行するに従い、シェル材料を水和状態から押しつぶされた不浸透性状態へと切り換えることによって達成される。このような実施形態において、シェルポリマーは通常、疎水性モノマーと酸性モノマーを適切なバランス量で含んでいる。このようなシステムの例は、文献に数多く報告されている。例えば、Ｋｒａｆｔｅｔａｌ．Ｌａｎｇｍｕｉｒ，２００３，１９，９１０−９１５；Ｉｔｏｅｔａｌ，Ｍａｃｒｏｍｏｌｅｃｕｌｅ，（１９９２），２５，７３１３−７３１６を参照のこと。
【００７１】
シェル浸透性を変える他の方法としては、受動的吸収作用がある。前述のように、胃腸管にある物質は、それが食事由来であれ消化の代謝生成物であれ分泌物であれ、ある程度非可逆的なかたちでシェル内に吸着され、この吸着作用による膜の押しつぶしによって、浸透性のパターンを変えることができる。胃腸管構成物の大多数はマイナスに荷電しており、さまざまなレベルの疎水性を示す。これらの中には、脂肪酸や胆汁酸、リン脂質、胆汁塩など、親水性と疎水性の両方の性質をもつものがあり、界面活性剤として作用する。界面活性剤は非選択的に、疎水性相互作用やイオン性相互作用、あるいはこれらの組合せにより、表面に吸着することができる。本発明の趣旨においてはこの現象は、樹脂が胃腸管中に滞在している間、これら界面活性剤に結合することによって樹脂の浸透性を変えるのに利用することができる。
【００７２】
例えば、脂肪酸と胆汁酸はどちらも、プラス電荷のポリマーと混合することにより、不溶性の錯体を形成する。例えば、Ｋａｎｅｋｏｅｔａｌ，ＭａｃｒｏｍｏｌｅｃｕｌａｒＲａｐｉｄＣｏｍｍｕｎｉｃａｔｉｏｎｓ，２００３，２４（１３），７８９−７９２）を参照のこと。いずれの分子も、合成陰イオン界面活性剤に似た性質を有している。陰イオン界面活性剤とプラス電荷のポリマーとの間に不溶性錯体が形成されることについては、数多くの研究が報告されている。例えば、Ｃｈｅｎ，Ｌ．ｅｔａｌ，Ｍａｃｒｏｍｏｌｅｃｕｌｅｓ（１９９８），３１（３），７８７−７９４を参照のこと。この実施形態において、シェル材料は疎水基と陽イオン基の両方を有するコポリマーから選ぶことにより、胃腸管に多く見られるマイナス電荷の疎水性物質（例えば胆汁酸、脂肪酸、ビリルビン、その他の関連化合物）とシェルが錯体（好ましくは堅固な錯体）を形成する。また、適切な組成物には、例えばＵＳ５６０７６６９、ＵＳ６２９４１６３、ＵＳ５３７４４２２、Ｆｉｇｕｌｙｅｔａｌ，Ｍａｃｒｏｍｏｌｅｃｕｌｅｓ，１９９７，３０，６１７４−６１８４に報告されているような、胆汁酸捕捉剤として記載されるポリマー材料が含まれる。この錯体の形成により、シェル膜が押しつぶされ、これにより膜の浸透率が低下あるいはゼロになる。
【００７３】
シェル浸透性は、酵素変換によって変えることもできる。一実施形態において、シェルは疎水性主鎖と親水性ペンダント基を含み、このペンダント基は腸内の酵素反応によって分解され離れる。酵素反応が進むと、ポリマー膜が次第に疎水性になり、結果として非常に膨潤した高浸透性の材料が、完全に押しつぶされ、浸透性に乏しい低水和性の膜となる。胃腸管で分泌される酵素の中性基質の中から、親水性のものを選ぶことができる。このような物質には、アミノ酸、ペプチド、炭水化物、エステル、リン酸エステル、オキシリン酸ものエステル、Ｏ−およびＳ−ホスホロチオエート、ホスホロアミデート、チオリン酸塩、アゾ基、その他のものが挙げられる。シェルポリマーを化学的に変化させるのに利用できる腸内酵素の例としては、リパーゼ、ホスホリパーゼ、カルボキシルエステラーゼ、グリコシダーゼ、アゾリダクターゼ、ホスファターゼ、アミダーゼ、プロテアーゼなどがあり、これらに限定されない。
【００７４】
いくつかの実施形態において、コア材料は、望ましいイオン結合性質を有するポリマー組成物から選択される。適切なポリマー材料の例としては次のものが挙げられ、これらの他にもあり得る：
１）アミン官能ポリマーなどの陰イオン結合材料、例えば米国特許Ｎｏ．５，９８５，９３８、５，９８０，８８１、６，１８０，０９４、６，４２３，７５４、およびＰＣＴｐｕｂｌｉｃａｔｉｏｎＷＯ９５／０５１８４に記載されているもの
２）陽イオン交換ポリマー、例えばカルボン酸基、ホスホン酸基、硫酸基、スルホン酸基、スルファミン酸基、およびこれらの組合せの酸官能基を有するもの。
【００７５】
陰イオン結合材料を含むコア−シェル組成物は、胃腸管のリン酸塩、塩素イオン、重炭酸イオン、シュウ酸イオンを結合し、除去するのに役立つ。陽イオン交換ポリマーは、水素イオン、ナトリウム、カリウム、マグネシウム、カルシウム、アンモニウム、その他類似物や中毒を引き起こす重金属など、生理学的に重要な陽イオンを結合し除去するのに役立つ。
【００７６】
コア組成に適したポリマーとしてはその他に、次の同時係属中の特許出願に記載されている：１）ＰｏｌｙａｍｉｎｅＰｏｌｙｍｅｒｓ、代理人事件番号：２９３２９−７０３（２００３年１１月３日出願、出願番号：１０／７０１，３８５）、２）ＣｒｏｓｓｌｉｎｋｅｄＡｍｉｎｅＰｏｌｙｍｅｒｓ、代理人事件番号：２９３２９−７４９．２０１（２００４年３月２２日出願、出願番号：１０／８０６，４９５）。
【００７７】
さらに、コア成分として使用できる組成物の例としては、次のＰＣＴｐｕｂｌｉｃａｔｉｏｎにおけるリン酸塩結合剤が含まれる：ＷＯ９４／１９３７９、ＷＯ９６／２５４４０、ＷＯ０１／２８５２７、ＷＯ０２／８５３７８、ＷＯ９６／３９１５６、ＷＯ９８／４２３５５、ＷＯ９９／２２７４３、ＷＯ９５／０５１８４、ＷＯ９６／２１４５４、ＷＯ９８／１７７０７、米国特許５，６９８，１９０、５，８５１，５１８、５，４９６，５４５、５，６６７，７７５、６，０８３，４９５、６，５０９，０１３、欧州特許出願０１２００６０４．５。
【００７８】
アルミニウム塩、カルシウム塩、ランタン塩も、リン酸塩結合剤として使用される。リン酸結合剤として使用される無機金属塩の結合剤の例としては、炭酸アルミニウム、水酸化アルミニウムゲル（Ａｍｐｈｏｊｅｌa）、炭酸カルシウム、酢酸カルシウム（Ｐｈｏ
ｓＬｏ）、炭酸ランタン（Ｆｏｓｒｅｎｏｌ）などがある。一実施形態において、コア−シェル粒子のコア成分は、炭酸アルミニウム、水酸化アルミニウムゲル、炭酸カルシウム、酢酸カルシウム、炭酸ランタンなどの金属リン酸塩結合剤を含む。
【００７９】
一実施形態では、コア成分がナトリウムイオン結合性を有している。コアのナトリウム結合性を伝達するためにコアに使用される適切なポリマーとしては、クラウンエーテルがある。クラウンエーテルは、クラウンエーテルの穴サイズと金属のサイズに応じ、特定のアルカリ金属に対して選択性を示す。ナトリウムイオン結合のコア成分としては、タイプ１５〜１８のクラウンエーテルが好ましい。また、ナトリウム結合性を有するその他の組成物については、同時係属中の特許出願“ＭｅｔｈｏｄｓａｎｄＣｏｍｐｏｓｉｔｉｏｎｓｆｏｒＴｒｅａｔｍｅｎｔｏｆＩｏｎＩｍｂａｌａｎｃｅｓ，”代理人事件番号２９３２９−７１４．２０１（２００４年３月３０日出願、出願番号：１０／８１４，５２７）。
【００８０】
コア−シェル組成物の使用
本発明は、一局面において、哺乳動物に対し治療目的で有効な量のコア−シェル組成物を投与する手順を含む、哺乳動物における選択的溶質結合の方法を提供する。親水性の陽イオンや陰イオンを結合するコア−シェル組成物は、イオン恒常性をコントロールし、リン酸塩（高リン酸血症）、シュウ酸イオン（シュウ酸カルシウム腎臓結石、高シュウ酸尿症）、ナトリウム（高血圧）、カリウム（高カリウム血症）、塩素イオン（アシドーシス）などの電解質不均衡を治療するために用いることができる。また、中毒時に毒性の金属や酸化性陰イオンを除去するために用いることができる。
【００８１】
陰イオン交換樹脂を含むコア−シェル組成物は特に、体内のマイナス電荷イオンを結合・排出するのに役立つ。コア−シェル組成物はまた、金属イオンを結合するのにも使用することができる。これらの組成は経口投与され、胃腸管中のマイナス電荷のさまざまな物質および金属種を結合し、除去することができる。一実施形態において、本発明のコア−シェル組成物は、リン酸塩、シュウ酸イオン、胆汁酸、小分子、タンパク質、金属イオン（周期表において第６群と第１１群、および第４周期と第６周期にあるもの。またランタノイドとアクチノイドを含む）を除去するのに用いられる。
【００８２】
いくつかの実施形態において、ポリビシナルアミン（例えば同時係属中の米国特許出願Ｎｏ．１０／７０１，３８５、”ＰｏｌｙａｍｉｎｅＰｏｌｙｍｅｒｓ”（代理人事件番号：２９３２９−７０３、２００３年１１月３日出願）に記載のもの）を含むコア−シェル組成物は、腎臓病や高リン酸血症の治療、および胃腸管から胆汁酸やシュウ酸イオン、鉄を除去するのに役立つ。
【００８３】
いくつかの実施形態において、コア−シェル組成物はリン酸塩不均衡の治療に用いられる。ここで「リン酸塩不均衡」とは、体内に存在するリン酸濃度が異常な状態を指す。リン酸塩不均衡のひとつが、高リン酸血症である。ここで「高リン酸血症」とは、体内に存在するリン元素の濃度が高い状態を指す。通常、例えば血液中のリン酸塩レベルが４．５ｍｇ／ｄＬ以上の場合、あるいは例えば腎糸球体濾過率が約２０％に減少している場合、たいていの場合高リン酸血症と診断される。
【００８４】
本発明の方法および組成で治療できる病気としては、低カルシウム血症、甲状腺亢進症、腎臓でのカルシトリオール合成の減少、低カルシウム血症によるテタニー、腎不全、軟組織（関節、肺、腎臓、結膜、心筋組織など）の異所性石灰化などが挙げられる。また本発明は、ＥＳＲＤおよび透析患者の治療に使用することができる。一実施形態において、コア−シェル組成物は疾患の予防的治療に用いられる。
【００８５】
本明細書に記載されているコア−シェル組成物はまた、塩の生理学的濃度を下げることが望ましいような疾患の治療に用いることができる。コア−シェル組成物は、コア成分のイオン結合性質によって、ナトリウムなどの陽イオン、あるいは塩素イオンなどの陰イオンを除去するのに使用することができる。
【００８６】
一実施形態において、本発明のコア−シェル組成物は、鉄中毒などの金属中毒の治療に用いられる。鉄中毒は通常、子供が鉄分錠剤を誤飲した結果起こるものである。鉄の過剰摂取に対しては、木炭や重炭酸塩、デフェロキサミン、水酸化マグネシウムなどを経口投与して鉄と結合させるのが通常の治療方法である。鉄分錠剤を洗い流すため、腸洗浄や、経口による大量の液体投与が行われる。金属鉄の除去には、鉄キレート化の性質を有する非吸収性コア−シェル組成物を使用することができる。
【００８７】
コアやシェルの材料の性質によって、本発明のコア−シェル組成物は、高シュウ酸尿症（尿中のシュウ酸イオン濃度が異常に高い）の患者において食物由来のシュウ酸を結合するのにも利用することができる。尿中のシュウ酸イオン濃度が高いと、カルシウム石形成（腎臓結石など）の原因となる。カルシウム石の多くはシュウ酸カルシウム単独、あるいはリン酸カルシウムや尿酸カルシウムとの組合せによって形成されている。尿中のシュウ酸イオン濃度が高くなる理由としては、食事からのシュウ酸イオン摂取量の過剰（食事由来の高シュウ酸尿症）、胃腸管の異常によるシュウ酸塩の異常吸収（腸由来の高シュウ酸尿症）、または遺伝的な酵素欠乏によるシュウ酸イオンの過剰代謝（原発性高シュウ酸尿症、ＰＨ）がある。食事由来および腸由来の高シュウ酸尿症は、シュウ酸イオンを多く含む食物の摂取量を制限する食事療法によって治療することができる。しかしながら、シュウ酸およびプリン誘導体はさまざまな種類の食物にわたっているため、患者のコンプライアンスはしばしば困難である。炭酸カルシウム錠剤（１錠５００〜６５０ｍｇを毎食３錠）を摂取して腸内のシュウ酸イオンを結合・除去する方法もあるが、これも、炭酸カルシウムの必要量が多いため、患者コンプライアンスは困難である。ポリビシナルアミン（例えば同時係属中の米国特許出願Ｎｏ．１０／７０１，３８５、”ＰｏｌｙａｍｉｎｅＰｏｌｙｍｅｒｓ”（代理人事件番号：２９３２９−７０３、２００３年１１月３日出願）に記載のもの）を含むコア−シェル組成物は、シュウ酸イオンの結合係数が高いため、胃腸管のシュウ酸イオンを除去するのに用いられ、これにより腎臓結石形成のリスクを下げることができる。
【００８８】
本発明において、コア−シェル組成物は、治療する症状によって、他の薬学的有効成分と共に投与することができる。共投与の際は、２つの薬剤を同じ投与形態で同時に投与することも、別々の投与形態で同時に投与することも、また別々の投与にすることもできる。例えば、高リン酸血症の治療には、高リン酸血症によって生じた低カルシウム血症の治療のために用いられるカルシウム塩を、コア−シェル組成物と共に投与することができる。カルシウム塩とコア−シェル組成物は同じ投与形態の中に一緒に製剤することができ、同時に投与することができる。また、カルシウム塩とコア−シェル組成物は、両方の薬剤を別々の形態にして、同時に投与することができる。また別の方法として、カルシウム塩の投与後にコア−シェル組成物を投与、またはその逆の順で投与することができる。別の投与プロトコルでは、コア−シェル組成物とカルシウム塩の投与は数分間、数時間、数日間の間をおいて投与することができる。
【００８９】
ここで使用される「処置」という語には、治療的利点や予防的利点の達成が含まれる。治療的利点とは、対象疾患の根本的治癒、状態改善、予防を意味する。例えば、高リン酸血症の患者における治療的利点とは、高リン酸血症の根本的治癒または状態改善が含まれる。また治療的利点は、元となっている疾患そのものはまだ残っていても、それに関連する生理学的症状を根本的に治癒、状態改善、または予防し、これにより患者の回復が見られるようにすることである。例えば、コア−シェル組成物を腎不全や高リン酸血症の患者に投与すると、患者の血清リン酸濃度が下がるだけでなく、異所性石灰化や腎性骨形成異常など、併発している他の疾患についても改善が見られる。予防的利点では、高リン酸血症の診断がついていなくとも、高リン酸血症を起こす高リスク患者や、高リン酸血症の生理学的症状が１つまたは複数出ている患者に、コア−シェル組成物を投与することができる。
【００９０】
本発明の薬学的組成物は、コア−シェル組成物が効果的な分量、すなわち治療的利点や予防的利点を達成できる分量で存在する組成である。個々の用途に効果的な実際量は、患者（年齢や体重）、病状、投与経路によって異なってくる。有効量の決定は、特に本明細書に記載される情報を踏まえれば、ゆうにこの分野の技能の範囲内である。
【００９１】
ヒトに対する有効量は、動物モデルから決定することができる。例えば、ヒトの用量は、動物に効果が見出された循環中濃度や胃腸管濃度を達成するように、処方することができる。
【００９２】
動物におけるコア−シェル組成物の用量は、治療する疾患や投与経路、患者の身体的特徴、コア成分およびシェル成分の組成などによって異なる。治療および予防目的のコア−シェル組成物の用量は、約０．５ｇ／日〜約３０ｇ／日の範囲となる。ポリマーは、食事と共に投与されるのが好ましい。この組成は１日１回、２回、３回のいずれかで投与できる。最も望ましい容量は、１日当たり約１５ｇ以下である。好ましい用量範囲は約５ｇ／日〜約２０ｇ／日、より好ましくは約５ｇ／日〜約１５ｇ／日、もっと好ましくは約１０ｇ／日〜約２０ｇ／日、最も好ましくは約１０ｇ／日〜約１５ｇ／日である。
【００９３】
いくつかの実施形態において、コア−シェル粒子は、シェルなしでコア成分だけの場合よりも、標的溶質を多量に結合・保持する。よって、いくつかの実施形態におけるコア成分の用量は、シェルなしで使用されている場合のコアの量に比べ、シェルありで使用されている場合のほうが少なくなっている。よって、コア−シェル薬学的組成物のいくつかの実施形態において、コア−シェル薬学的組成物におけるコア成分の量は、シェル成分なしで動物に投与された場合の量よりも少ない。
【００９４】
好ましくは、治療や予防目的で使用されるコア−シェル組成物は、単独で、あるいは薬学的組成物の形で、投与できる。薬学的組成物は、コア−シェル組成物、１つまたは複数の薬学的担体、希釈剤や賦形剤、および必要に応じて追加される他の治療薬を含む。コア−シェル組成物は注射、局所、経口、経皮、直腸を経由して投与することができる。好ましくは、コア−シェル組成物、およびコア−シェル組成物を含む薬学的組成物は経口投与される。コア−シェル組成物を投与する経口剤の形態には、粉末、錠剤、カプセル、溶液、乳剤などがある。治療に効果的な量を１用量で投与することもできれば、適切な時間間隔（例えば数時間）をおいて、用量を何回かに分けて投与することもできる。
【００９５】
本発明に従った使用の薬学的組成物は、従来的手法により調剤することができる。すなわち、１つまたは複数の、生理学的に受容できる担体（賦形剤と助剤を含む）を使用し、活性物質のプロセスを促進し、製薬分野で使用可能な調剤にする。適切な調剤は、選択する投与経路によって異なる。コア−シェル組成物の薬学的組成物を調製する適切な技法は、この分野でよく知られている。
【００９６】
本明細書に記載されているコア−シェル組成物の胃腸管での使用に加え、これらの組成物は、身体の別の部分において局所的な効果のために使用することもできる。例えば、皮膚の局所的な効果のための局所薬や、肝臓や心臓などの特定臓器に局所的な影響を与えるための全身薬などがある。
【００９７】
いくつかの実施形態において、本発明のポリマーは、チュアブル錠剤の形態における薬学的組成物として提供される。有効成分に加え、次のようなタイプの賦形剤が一般的に使用されている：必要な口内感覚を得るための甘味料、および、甘味料が錠剤の硬さのために充分でない場合は結合剤を追加；抜き型の壁の摩擦を抑え、錠剤を外れやすくするための潤滑剤；場合によっては咀嚼を容易にするために少量の錠剤分解物質。一般に、現在使用されているチュアブル錠剤の賦形剤濃度は、有効成分の３〜５倍であり、甘味料が非有効成分の量のうち大半を占めている。
【００９８】
本発明は、本発明のポリマーと、チュアブル錠剤の製剤に適した薬学的賦形剤を含む、チュアブル錠剤を提供する。本発明のチュアブル錠剤に使用されているポリマーが、口腔内および食道内を移動する際の膨潤率は、５未満、好ましくは４未満、より好ましくは３未満、さらに好ましくは２．５未満、最も好ましくは２未満である。このポリマーと適切な賦形剤を含む錠剤は、口内触感、味、歯の粘着性などの感覚的特性が許容できる程度であり、同時に、噛んで唾液と接触しても食道を塞ぐ危険性がない。
【００９９】
本発明のいくつかの局面において、賦形剤の一般的なはたらきである機械的・熱的特性はポリマーがすでにもっているため、製剤に必要な賦形剤の量を減らすことができる。いくつかの実施形態において、有効成分（例えばポリマー）は、チュアブル錠剤の重量の約３０％以上、より好ましくは約４０％以上、もっと好ましくは約５０％以上、最も好ましくは約６０％以上を占め、残りが適切な賦形剤を含む。いくつかの実施形態において、ポリマーは、約０．６ｇ〜約２．０ｇの錠剤、好ましくは約０．８ｇ〜約１．６ｇの錠剤を構成する。いくつかの実施形態において、ポリマーは、錠剤の約０．８ｇ以上、好ましくは約１．２ｇ以上、最も好ましくは約１．６ｇ以上を占める。ポリマーは、適切な強度／脆さと粒子サイズを有するよう製造され、適切な硬さ、良好な口内触感、圧縮性など、従来の賦形剤の使用目的と同じ性質を提供する。本発明のチュアブル錠剤に使用されているポリマーの粒子サイズは、未膨潤状態で、平均直径が約８０ミクロン未満、７０ミクロン未満、６０ミクロン未満、５０ミクロン未満、４０ミクロン未満、３０ミクロン未満、２０ミクロン未満である。好ましい実施形態において、未膨潤状態の粒子サイズは約８０ミクロン未満、好ましくは約６０ミクロン未満、最も好ましくは約４０ミクロン未満である。
【０１００】
本発明のチュアブル錠剤に有用な薬学的賦形剤としては、結合剤（マイクロクリスタリンセルロース、コロイド状シリカとその組合せ（Ｐｒｏｓｏｌｖ９０）、カーボポル、プロビドン、キサンガムなど）、味付け剤（蔗糖、マンニトール、キシリトール、マルトデキストリン、果糖、ソルビトールなど）、潤滑剤（ステアリン酸マグネシウム、ステアリン酸、ステアリルフマル酸ナトリウム、植物性脂肪酸など）、および必要に応じて錠剤分解物質（クロスカルメロースナトリウム、ゲランガム、セルロースの低置換ヒドロキシプロピルエーテル、スターチグリコレートナトリウムなど）がある。その他の添加剤としては、成形剤、色素、タルクなどがある。添加剤およびその他の適切な成分については、この分野でよく知られており、例えばＧｅｎｎａｒｏＡＲ（ｅｄ），Ｒｅｍｉｎｇｔｏｎ’ｓＰｈａｒｍａｃｅｕｔｉｃａｌＳｃｉｅｎｃｅｓ，２０ｔｈＥｄｉｔｉｏｎを参照されたい。
【０１０１】
いくつかの実施形態において、本発明は、本明細書に記載されているポリマーと適切な賦形剤を含むチュアブル錠剤として処方される薬学的組成物を提供する。いくつかの実施形態において、本発明は、本明細書に記載されているポリマーと増量剤、潤滑剤を含むチュアブル錠剤として処方される薬学的組成物を提供する。いくつかの実施形態において、本発明は、本明細書に記載されているポリマーと増量剤、潤滑剤を含むチュアブル錠剤として処方される薬学的組成物を提供し、ここで増量剤は蔗糖、マンニトール、キシリトール、マルトデキストリン、果糖、ソルビトールの中から選び、潤滑剤はステアリン酸マグネシウムなどの脂肪酸マグネシウム塩である。
【０１０２】
錠剤は噛みやすく口内で分解するものであれば、どんな大きさ・形状でもよいが、好ましくは円柱形で直径約１０〜４０ｍｍ、高さ約２〜１０ｍｍ、最も好ましくは直径約２２ｍｍ、高さ約６ｍｍである。
【０１０３】
一実施形態において、ポリマーは高Ｔｇ／高融点の低分子量賦形剤（例えばマンニトール、ソルボース、蔗糖など）とあらかじめ配合しておき、ポリマーと賦形剤が完全に混合したソリッドな溶液を生成させる。押出し、スプレー乾燥、冷蔵乾燥、凍結乾燥、湿潤顆粒形成などの混合方法が有用である。混合度の目安は、示差走査熱量計や、動的機械分析などの物理的測定によって得られる。
【０１０４】
ポリマーをはじめとする薬学的成分が含まれるチュアブル錠剤の製造方法は、当該分野で公知である。例えば、欧州特許出願Ｎｏ．ＥＰ３７３８５２Ａ２および米国特許Ｎｏ．６，４７５，５１０や、Ｒｅｍｉｎｇｔｏｎ’ｓＰｈａｒｍａｃｅｕｔｉｃａｌＳｃｉｅｎｃｅｓを参照されたい。これら全体は、参考として本明細書に援用される。
【０１０５】
いくつかの実施形態において、本発明のポリマーは、液体製剤の形態における薬学的組成物として提供される。いくつかの実施形態において、薬学的組成物は、イオン結合ポリマーが適切な液体賦形剤中に分散した状態で含まれている。適切な液体賦形剤については、この分野でよく知られており、例えばＲｅｍｉｎｇｔｏｎ’ｓＰｈａｒｍａｃｅｕｔｉｃａｌＳｃｉｅｎｃｅｓを参照されたい。
【実施例】
【０１０６】
実施例１：
コア−シェル架橋ポリアリルアミン粒子の合成
このプロセスでは、逆懸濁手法によって球状の粒子が形成された。プレポリマー（ポリアリルアミン）はエピクロロヒドリンによって架橋されている。架橋反応中の液滴の物理的な安定性のため、およびシェル膜を化学的にコア粒子に付着させるために、ブロックコポリマーを使用した。
【０１０７】
ブロックコポリマー合成の一般的手順
ブロックコポリマーを、ＲＡＦＴリビングフリーラジカル重合手法によって生成した。ここで可逆的連鎖移動剤（ＣＴＡ）としてジチオカルバジドを使用し、フリーラジカル開始剤としてジアゾニトリル（ＡＭＶＮ）を使用した（下図参照）：
【０１０８】
【化４】
0005431439.tif 000008
。
【０１０９】
ポリ（ｎ−ブチルアクリレート−ｃｏ−ｔ−ブチルアクリレート）の最初のブロックの合成
ｎ−ブチルアクリレート（２５ｇ、１９５ｍｍｏｌ）とｔ−ブチルアクリレート（２５ｇ、１９５ｍｍｏｌ）に、ＣＴＡ（１７３：１モノマー：ＣＴＡ、６１６ｍｇ、２．２６ｍｍｏｌ））およびＡＩＢＮ（１８．６ｍｇ、０．１１３ｍｍｏｌ）を混合した。モノマー対ＣＴＡの比を固定し、９０％転換時に理論的平均分子量（Ｍｎ）が２０，０００ｇ．ｍｏｌとなるようにした。アルゴンをパージしながら溶液を室温で２０分間攪拌した。この後に、アルゴン雰囲気下で３時間６５°Ｃに加熱してから、室温に冷ました。ＣＤＣｌ３中の１ＨＮＭＲ測定によって、モノマー消失量から、８７％が転換されたことが示された。この粗製ポリマーをアセトン５０ｍｌに溶かし、メタノール：水が９：１（体積比）の溶液９００ｍｌに入れて沈殿させた。数時間後、重合した油分を底に沈め、上澄みを捨てた。重合した油分を減圧下で乾燥させ、非常に濃い黄色の油分４４ｇ（収率８８％）を得た。１ＨＮＭＲ（３００ＭＨｚ、ＣＤＣｌ３中）：δ＝４．１５〜３．９５（２Ｈ、ｂｍ）、２．４５〜２．０５（２Ｈ、ｂｍ）。１．９５〜１．７５（１Ｈ、ｂｍ）、１．６０〜１．５（５Ｈ、ｂｍ）、１．５〜１．３（１１Ｈ、ｂｍ）、０．９３（３Ｈ、ｔ）。ＧＰＣ（ＴＨＦ、ポリスチレン標準）：Ｍｎ＝２５９００、ＰＤＩ＝１．１３。ＧＰＣ（ＤＭＦ、ポリエチレングリコール標準）：Ｍｎ＝６６００、ＰＤＩ＝１．５８。
【０１１０】
この手順の後、４種の異なる最初のブロックを作成した。これを表３に、例１−１〜１−４として示す。
【０１１１】
【表３】
0005431439.tif 000009
。
【０１１２】
ポリ［（ｎ−ブチルアクリレート−ｃｏ−ｔ−ブチルアクリレート）−ｂ−（Ｎ，Ｎ−ジメチルアクリルアミド−ｃｏ−グリシジルメタクリレート）］の合成
８０％濃度において、理論的Ｍｎ＝２０，０００（第１ブロック）、Ｍｎ＝５０００（第２ブロック）。ＣＴＡ（２．５３ｍｌ、ＤＭＦ中４０ｗｔ％）およびＡＭＶＮ溶液（４８．１μｌ、０．００７３６ｍｍｏｌ、ＤＭＦ中４ｗｔ％）で終止させたポリ（ｎ−ブチルアクリレート−ｃｏ−ｔ−ブチルアクリレート）の溶液を手作業で混合した。この混合液に、２０分間アルゴンをパージした。室温で攪拌しながら、Ｎ，Ｎ−ジメチルアクリルアミド（２７．５μｌ、０．２６７ｍｍｏｌ）およびグリシジルメタクリレート溶液（１４．３μｌ、０．０２９６ｍｍｏｌ、ＤＭＦ中３０ｗｔ％）を加えた。次に、溶液温度を５５°Ｃに上げ、３０分間攪拌した。この時点で、Ｎ，Ｎ−ジメチルアクリルアミド（１０．３μｌ、０．１００ｍｍｏｌ）およびグリシジルメタクリレート溶液（５．４μｌ、０．０１１１ｍｍｏｌ、ＤＭＦ中３０ｗｔ％）をロボットにより加えた。この後４時間、アルゴン雰囲気下、５５°Ｃで攪拌しながら、１０分おきにＮ，Ｎ−ジメチルアクリルアミド（１０．３μｌ、０．１００ｍｍｏｌ）およびグリシジルメタクリレート溶液（５．４μｌ、０．０１１１ｍｍｏｌ、ＤＭＦ中３０ｗｔ％）を加えた。すべての追加が完了した後、アルゴン雰囲気下、５５°Ｃで攪拌しながらさらに２時間攪拌し、最後に室温に冷ました。この粗製ポリマーをアセトン２ｍｌに溶かし、３０ｍｌの水に入れて沈殿させた。得られた混合物を１０００ｒｐｍで６０分間遠心分離にかけ、上部の水層を捨てた。重合した粉末を１０ｍｌの水をさらに加えて洗い、遠心分離にかけ、水層を捨てた。得られた湿った粉末を減圧下３０°Ｃで乾燥させ、粘稠性の液体を得た。次に凍結乾燥し、粘性の固体１．１９ｇ（収率９２％）を得た。ＧＰＣ（ＤＭＦ、ポリエチレングリコール標準）：Ｍｎ＝８５００、ＰＤＩ＝２．１０。
【０１１３】
同様の手順を用いてさまざまな長さおよび化学的組成物のブロックコポリマーを作成した。これらを以下の表（表４および表５）に示す。
【０１１４】
【表４】
0005431439.tif 000010
【０１１５】
【表５】
0005431439.tif 000011
。
【０１１６】
コア／シェル架橋ポリアリルアミン粒子の合成の一般的手順
ポリアリルアミン（ＰＡＡ）溶液の調製：塩酸ポリアリルアミン（Ｍｗ１５，０００）を水に溶かし、ＮａＯＨを加えて２５ｍｏｌ％の塩酸を中和した。塩酸ポリアリルアミンの溶液中濃度は３３ｗｔ％であった。
【０１１７】
ジブロックコポリマー溶液の調製：ジブロックコポリマーをトルエンに溶かし５ｗｔ％とした。
【０１１８】
コア／シェル粒子の調製：１５ｍｌのガラス製反応容器にＰＡＡ溶液、ジブロックコポリマー溶液、トルエンを入れ、表４〜９に示すいくつかの典型的な溶液組成を加えた。この混合液をＵｌｔｒａ−Ｔｕｒｒａｘで３０秒間かけて乳化させ、磁気攪拌棒をこの懸濁液に入れた。懸濁液を攪拌しながら、６０°Ｃに３０分間加熱して、エピクロロヒドリン（アミン基ベースで１０ｍｏｌ％）を加えた。この懸濁液をさらに６０°Ｃで８時間攪拌してから、室温まで冷ました。
【０１１９】
コア／シェル粒子の精製：上記の反応混合物に、メタノール（１０ｍｌ）を加え、白い粒子の沈殿を生じさせた。この混合液を３０分間振盪し、遠心分離にかけた。白い粒子を上澄み液から分離し、回収した。白い粒子をさらに、メタノール（１０ｍｌ×２回）および水（１０ｍｌ×３回）を使って、同じ振盪・遠心分離の手順を繰り返して洗った。最後にこの粒子を３日間凍結乾燥した。
【０１２０】
実施例２：
１，３−ジアミノプロパン／エピクロロヒドリン架橋ビーズの合成（本明細書中で、Ｂｅａｄ−Ｐｉ−４−ｓと表記）
反応容器には四面バッフル付きの３リットル三口丸底フラスコを使用し、オイルバス、冷水環流凝縮装置、３インチプロペラつきの機械スターラーを装備した。この反応容器に、１，３−ジアミノプロパン（９０．２ｇ、１．２１モル）を９０．２ｇの水に溶解した溶液を入れ、界面活性剤（分枝ドデシルベンゼンスルホン酸ナトリウム塩６．４ｇを１００ｇの水に溶解）と１ｋｇのトルエンを加えた。この最初に入れた溶液を６００ｒｐｍで２分間攪拌し、３００ｒｐｍに落としてさらに１０分間攪拌してから、エピクロロヒドリンを加えた。実験中ずっとこの速度を維持した。この溶液を８０℃に加熱し、以降は実験中ずっとこの温度を維持した。
【０１２１】
別の容器に、エピクロロヒドリンが４０ｗｔ％のトルエン溶液を調製した。シリンジポンプを使って、エピクロロヒドリン１．２当量（１３４．７ｇ（１．４５モル））を３時間かけて加えた。さらに２時間反応させてから、４０ｗｔ％溶液で０．７５当量の水酸化ナトリウム（３６．５ｇ（０．９１モル））を加えた。水酸化ナトリウム溶液は、シリンジポンプを用い、２．５時間かけて反応溶液に加えた。この反応をさらに８時間、８０℃に保った。生成したビーズからトルエンを除去し、１０００ｍｌのアセトンで洗い、次にメタノールで洗い、２０％ＮａＯＨ溶液で洗い（界面活性剤を除去するため）、さらに２回、脱イオン水で洗って精製した。ビーズは３日間凍結乾燥して、１６０ｇ（収率９２％）の白い微粉末を得、平均直径は９３μｍであった。
【０１２２】
１，３−ジアミノプロパン／エピクロロヒドリン架橋ビーズの合成（本明細書中で、Ｂｅａｄ−Ｐｉ−３−ｓと表記）
１当量のエピクロロヒドリンを使用して、上記の手順を行った。
【０１２３】
界面活性剤存在下における１，３−ジアミノプロパン／エピクロロヒドリンによる水膨潤架橋ビーズの合成（本明細書中で、Ｂｅａｄ−Ｐｉ−５−ｓと表記）
上記の、１，３−ジアミノプロパン／エピクロロヒドリンのビーズの調製手順を、正確に第２段階まで行った。反応フラスコを室温に冷ましてから、攪拌を止めた。ビーズをフラスコの底に沈ませた。透明なトルエン層を捨て、代わりに新しいトルエンを加えて、未反応のエピクロロヒドリンを除去した。この手順を４回繰り返し、合計３０００ｍｌのトルエンで洗った。このプロセス中、ビーズは乾かないようにした。トルエンを追加して溶液の合計重量を７５６ｇにし、トルエン中の懸濁ビーズを２１ｗｔ％となるようにした。
【０１２４】
実施例３：
エチルセルロースシェル／１，３−ジアミノプロパンエピクロロヒドリン架橋コア粒子の調製
Ｗｕｒｓｔｅｒ液体ベッドコーター２”〜４”／６”ポータブル装置を使用し、例２で得られたビーズにエチルセルロースポリマーのシェルをスプレーコーティングした。液化ベッド装置を操作して、３０ｗｔ％の固体水溶乳液（Ａｑｕａｃｏａｔ（登録商標）ＥＣＤ、ＦＭＣｃｏｒｐ．）を用い、平均厚さ５ミクロンのコーティングがコア粒子表面に沈着するようにした。
【０１２５】
実施例４：
消化モデルにおける結合容量
この手順は、リン酸結合剤使用の条件を模倣するために使用されたもので、他の代謝産物（競合する溶質）が存在する中でリン酸塩（標的溶質）に対するポリマーの結合特性を測定するものである。流動食を用意し、ペプシンおよび膵臓ジュースの存在下で人工的に消化した。消化プロセスを空腸レベルまで模倣するよう、酵素の追加の順序とｐＨ条件を調製した。消化模倣液の一部を遠心分離し、上澄みについてリン酸塩量を分析した。
【０１２６】
重量Ｐ（ｇ）の等分した乾燥樹脂を、リン酸濃度Ｃｓｔａｒｔ（ｍＭ）の一定量Ｖ（ｍｌ）の消化模倣液に混和し、穏やかにかき混ぜた。樹脂が平衡に達した後、溶液を遠心分離器にかけて上澄みを別容器に移し、上澄み中の残存リン酸濃度Ｃｅｑ（ｍＭ）をイオンクロマトグラフィーで分析した。結合容量はＢＣ（ｍｍｏｌ／ｇｒ）＝Ｖ＊（Ｃｓｔａｒｔ−Ｃｅｑ）／Ｐとして計算される。
【０１２７】
Ａ．  コア／シェル架橋ポリアリルアミン粒子
実施例１に記載した手順を４×６反応器のライブラリ形式で実行した。ここでブロックコポリマーの性質は、表６〜９に示すように、ウェルごとに異なっている。数値は、各反応ウェルに使用された化学物質の重量と、消化模倣液で測定されたリン酸結合容量に対応している。コア材料（架橋ポリアリルアミン、Ｒｅｎａｇｅｌなど）に対するリン酸結合を測定し、選択性指数（ＳＩ）を算出した。ＳＩが１より大きい場合、コア−シェル材料に重量ベースで対応する量よりも多くのリン酸塩が結合したことになる。各ポリマーについてのＳＩ値が表６〜９にまとめられている。
【０１２８】
結果を表６〜９に示す。この一連の実施例においてまとめられた結果から、本発明のコア−シェル粒子は、実際の使用状態を模倣した模倣液において、外殻のない裸の粒子に比べ、より多くのリン酸塩を結合することが示された。性能の良いコア−シェル材料のいくつかについて、ヒトの腸内容物から採取した体外吸引物においてリン酸結合の評価を行った。
【０１２９】
【表６】
0005431439.tif 000012
【０１３０】
【表７】
0005431439.tif 000013
【０１３１】
【表８】
0005431439.tif 000014
【０１３２】
【表９】
0005431439.tif 000015
。
【０１３３】
Ｂ．コア−シェル架橋１，３−ジアミノプロパン／エピクロロヒドリン粒子
実施例２に記載した手順を４×６反応器のライブラリ形式で実行した。ここでポリマーの性質は、表１１〜１８に示すように、ウェルごとに異なっている。表の数値は、各反応ウェルに使用された化学物質の重量と、消化模倣液で測定されたリン酸結合容量に対応している。選択性指数（ＳＩ）は、上記に従って算出された。各ポリマーについてのＳＩ値が表１１〜１８にまとめられている。
【０１３４】
各実施例は、２２種のコア−シェル材料と、参照用のコア材料１種のライブラリを含む。コア材料は、実施例２に示すように架橋１，３−ジアミノプロパン／エピクロロヒドリンから調製されたビーズである（ビーズ４−ｓ、ビーズ３−ｓ、ビーズ５−ｓ）。これらは、乾燥粉末（ビーズ４−ｓ、ビーズ３−ｓ）またはトルエン中のスラリー（ビーズ５−ｓ）である。コア−シェル粒子は、４×６のライブラリ形式に配置された準連続反応器で調製された。各反応器は容量が３ｍｌであり、磁気攪拌し、温度制御が行われた。典型的な手順では、ビーズをまず懸濁させ、次に磁気攪拌しながら、選択した溶媒を追加した。反応温度は６０°Ｃに設定した。シェル材料は液体注入ロボットで４時間かけて注入され、２４個の反応器をさらに１２時間、設定温度に維持した。次にライブラリを周辺温度まで冷まし、反応器の内容物を１５ｍｌバイアルに移した。コア−シェルビーズを、シェル結合反応に使用したのと同じ種類の新しい溶媒で繰り返し洗い、次にイソプロパノールで洗い、最後に脱イオン水で洗った。粒子は最後に凍結乾燥した。
【０１３５】
シェルとして使用できる材料の化学構造を、表１０に示す。
【０１３６】
【表１０−１】
0005431439.tif 000016
【０１３７】
【表１０−２】
0005431439.tif 000017
【０１３８】
【表１０−３】
0005431439.tif 000018
【０１３９】
【表１０−４】
0005431439.tif 000019
。
【０１４０】
結果を表１１〜１８に示す。この一連の実施例においてまとめられた結果から、本発明のコア−シェル粒子は、実際の使用状態を模倣した模倣液において、外殻のない裸の粒子に比べ、より高い割合でリン酸塩を結合することが示された。
【０１４１】
【表１１−１】
0005431439.tif 000020
【０１４２】
【表１１−２】
0005431439.tif 000021
【０１４３】
【表１２】
0005431439.tif 000022
【０１４４】
【表１３−１】
0005431439.tif 000023
【０１４５】
【表１３−２】
0005431439.tif 000024
【０１４６】
【表１４】
0005431439.tif 000025
【０１４７】
【表１５】
0005431439.tif 000026
【０１４８】
【表１６】
0005431439.tif 000027
【０１４９】
【表１７】
0005431439.tif 000028
【０１５０】
【表１８】
0005431439.tif 000029
。
【０１５１】
実施例５：
非阻害性緩衝液中の結合容量の測定
重量Ｐ（ｇ）の等分した乾燥樹脂を、一定量Ｖ（ｍｌ）のリン酸塩溶液（濃度Ｃｓｔａｒｔ（ｍＭ）、ｐＨ６．５の緩衝液）に混和し、穏やかにかき混ぜる。樹脂が平衡に達した後、溶液を遠心分離器にかけて上澄みを別容器に移し、上澄み中の残存リン酸濃度Ｃｅｑ（ｍＭ）をイオンクロマトグラフィーで分析する。結合容量はＢＣ（ｍｍｏｌ／ｇｒ）＝Ｖ＊（Ｃｓｔａｒｔ−Ｃｅｑ）／Ｐとして計算される。
【０１５２】
体外吸引物における結合容量
この実施形態においては、健康な患者に、消化模倣液と同じ組成の食事を与え、小腸内に挿管したチューブを使用して、糜粥の一部を採取する。
【０１５３】
ダブルルーメンのポリビニル製チューブの端に水銀おもりをつけてチューブを動きやすくし、正常な被験者の小腸内に収まるように挿管する。ダブルルーメンチューブの吸引口の一方を胃の中に、もう一方をトライツ靱帯（上部空腸）に置く。配置は、蛍光透視法を用いて行う。
【０１５４】
正しく挿管した後、液化標準試験食５５０ｍｌ（マーカーとしてポリエチレングリコール（ＰＥＧ）２ｇ／５５０ｍｌを添加）を、胃の挿入管を通して２２ｍｌ／分の速度で胃に注入する。この流動食が全部胃に達するまでに約２５分間をかける。これは、通常の食事にかかる時間を模倣している。
【０１５５】
トライツ靱帯にある挿管から、空腸糜粥を吸引する。この液体は、計２時間半、３０分おきに連続的に採取する。これによって得られた５つの検体を混合し、体積を測定し、凍結乾燥する。
【０１５６】
リン酸結合分析については、液体に体外吸引物（凍結乾燥したサンプルに適切な量の脱イオン水を加えて再生したもの）を使用する他は、上記の非阻害性緩衝液の実験と同様である。体外吸引物（ＶＡ）の結合容量は、同様にして算出される。コア−シェル組成物は、対応するコア成分のみよりも多くのリン酸塩を結合する。
【０１５７】
実施例６：マグネシウムとカルシウムに対しカリウム結合選択性の高い準浸透性膜の選択方法
このプロトコルでは、イオン浸透性に関してポリマー材料を最適化する方法を記述する。これは、カリウム選択性コア−シェルイオン交換粒子を精製するシェル成分として使用することができる。
【０１５８】
ポリマー合成と膜の調製：
ライブラリ形式の小型反応器を使ってグローブボックス内で、さまざまな組成のポリマー膜材料を、ＤＢＡ（Ｎ，Ｎ’−ジブチルアクリルアミド）とＤＥＡＥＭＡ（Ｎ，Ｎ’−ジエチルアミノエチルメタクリレート）とのラジカル重合によって調製した。イニシエーターとしてＡＩＢＮ、溶媒としてエタノールを用いた。水中の沈殿として分離したポリマーを凍結乾燥し、ＧＰＣとＨ−ＮＭＲで測定した。下記のように、ポリマーの組成（ＤＢＡｍｏｌ％）は３０％〜７０％であり、分子量は２００Ｋ〜３００Ｋとなっている：
【０１５９】
【表１９】
0005431439.tif 000030
。
【０１６０】
ポリマー膜の調製は、ＤＢＡ−ｃｏ−ＤＥＡＥＭＡの２ｗｔ％トルエン溶液を、再生成したセルロース透析膜の上にキャストすることによって行った（１４ＫのＭＷＣＯのＲＣ膜）。トルエンを蒸発させると、ポリマー膜が透析膜の上に形成された。このようにしてポリマー膜とＲＣ膜の複合膜が調製された。
【０１６１】
陽イオンに関する浸透性
複合膜を、直径１３ｍｍのガラス製試験管にクランプで止め、２Ｌの陽イオン供給溶液中に沈めた。試験管には受容溶液（供給溶液と同じ浸透圧のラクトース溶液（２４０ｍＭ））１０ｍｌを入れた。一定時間間隔で受容溶液のサンプルを採取し、イオンクロマトグラフィーで分析を行った。図３を参照。
【０１６２】
供給溶液は、ＮａＣｌ、ＫＣｌ、ＣａＣｌ２・２Ｈ２Ｏ、ＭｇＳＯ４・７Ｈ２Ｏの水溶液を混合して調製した。この溶液は１４ｍＭのＭＥＳ（２−［Ｎ−モルホリン］エタンスルホン酸］溶液を使用してｐＨ６の緩衝溶液とした。ＩＣによって測定された各種陽イオンの濃度は、次の通りである：［Ｎａ＋］４０．４６ｍＭ、［Ｋ＋］３１．４４ｍＭ、［Ｍｇ２＋］３３．２５ｍＭ、［Ｃａ２＋］２２．３２４ｍＭ。
【０１６３】
各種陽イオンの浸透係数（Ｐ）の決定：測定セットアップで述べたように、受容溶液は一定時間間隔でサンプルを採取し、ＩＣで分析を行った。Ｆｉｃｋの拡散第一法則により、Ｇ．ＶａｎｄｅｎＭｏｏｔｅｒ，Ｃ．Ｓａｍｙｎ，ａｎｄＲ．Ｋｉｎｇｅｔ，ＩｎｔｅｒｎａｔｉｏｎａｌＪｏｕｒｎａｌｏｆＰｈａｒｍａｃｅｕｔｉｃｓ，１１１，１２７−１３６（１９９４）の式１に示されている計算式に従って、Ｐはデータの線形化からすぐに得られる。各陽イオンの浸透係数は、この直線の傾きから算出される。
【０１６４】
【数４】
0005431439.tif 000031
ここでＣｏは供給部分における溶質の最初の濃度、Ｃａは時間ｔ時点での受容部分における濃度、Ｖａは受容部分の体積、Ｓは膜の表面積である。
【０１６５】
浸透選択性：上記のように、各陽イオンについて浸透係数を算出した。Ｎａ＋の浸透係数を１とすると、陽イオンＭ１およびＭ２の浸透選択性は次のように算出できる：ＰＭ１Ｍ２＝Ｐ（Ｍ２）／Ｐ（Ｍ１）    。
【０１６６】
さまざまな膜によるさまざまな陽イオンの浸透係数：
表１４に、さまざまな膜でのさまざまな陽イオンの浸透係数を示す。ポリマーがより親水性になると（ポリマーＤ３ではＤＢＡ％４８．５、ポリマーＤ４ではＤＢＡ％５６．１％）、Ｎａ＋、Ｋ＋、Ｍｇ２＋、Ｃａ２＋などの全ての陽イオンが浸透しやすくなり、浸透係数は対照用の透析膜（ＲＣ膜）と同等になり、陽イオンの自己拡散率を反映する。しかしながら、ポリマー膜のＤＢＡ内容が増加すると（表２０のＤ５とＤ６を参照）、各陽イオンの浸透係数は対照用膜と比べて減少した。これは、ポリマー膜の疎水性により、疎水バリヤーができ、陽イオンが浸透しにくくなったことを示す。
【０１６７】
【表２０】
0005431439.tif 000032
。
【０１６８】
さまざまな陽イオンの浸透性に関するもうひとつの特性が、浸透選択性である。ＰＮａ＋の値を１とすると、他の陽イオンの浸透選択性が算出できる。その結果を表２１に示す。浸透選択性ＰＭｇ／ＰＮａおよびＰＣａ／ＰＮａは、ポリマー膜中のＤＢＡ量が増加するにつれて減少する。これは、ポリマー膜が疎水性であるほど、さまざまな陽イオンについての選択性が高まっている可能性を意味する。さまざまな陽イオンについて選択性を高めるためには、電荷密度と膜の疎水性という２つの要素を考慮する必要がある。
【０１６９】
【表２１】
0005431439.tif 000033
。
【０１７０】
実施例７：ポリ−２−フルオロアクリル酸ビーズの合成
ビーズの調製は、直接懸濁プロセスによって行われる。２−フルオロアクリルメチルエステル／ジビニルベンゼン／過酸化ベンゾイルを重量比９０／９／１で混合し、ポリビニルアルコールを懸濁剤に用いて高剪断ホモジナイザーで水中に分散させる。懸濁液を攪拌しながら、８０°Ｃに加熱して１０時間おく。残ったモノマーを蒸気ストリッピングにより除去する。ビーズを濾過し、３ＭのＮａＯＨ水溶液で処理してポリマーを加水分解し、洗ってから、ＨＣｌで処理し、さらに水洗いし、最後に乾燥させて、目的のポリa−フル
オロアクリル酸粒子を得る。ビーズの平均直径は、ＭａｓｔｅｒＳｉｚｅｒ（Ｍａｌｖｅｒｎ、イギリス）による測定で、２５０ミクロンである。
【０１７１】
実施例８：ポリ−２−フルオロアクリル酸／コア−（ＤＢＡ−ＤＥＡＥＭＡ）／シェル粒子の調製
コア−シェル粒子は、実施例５で調製したポリ−２−フルオロアクリル酸ビーズ上に、ポリマーＤ２をＷｕｒｓｔｅｒコーターでコーティングして調製される。実施例４で調製したシェルポリマーを、まずトルエンに２０ｗｔ％となるように溶解して、この溶液を水中に１：４の重量比で分散させる。このとき界面活性剤としてＣＴＡＢ（ヘキサデシルトリメチル臭化アンモニウム）を有機相に対し２ｗｔ％加え、Ｕｌｔｒａ−Ｔｕｒｒａｘ高剪断ホモジナイザーを使用する。次に、減圧下で蒸発させ、トルエンを飛ばす。分散粒子の平均直径は、動的光散乱測定により、０．３マイクロメートルである。Ｗｕｒｓｔｅｒ液体ベッドコーター２”〜４”／６”ポータブル装置を使用し、ポリ−２−フルオロアクリル酸ビーズにシェルポリマー分散液をスプレーコーティングする。液化ベッド装置を操作して、平均厚さ５ミクロンのコーティングがコア粒子表面に沈着するようにする。
【０１７２】
実施例９：Ｎａ＋およびＫ＋選択結合性を有するスルホン酸ポリスチレン／コア−ポリエチレンイミンシェル粒子の調製
ＤｏｗｅｘビーズへのＰＥＩコーティングの手順
ＰＥＩ（ポリ（エチレンイミン）、Ｍｗ１０，０００）とＤｏｗｅｘビーズ（Ｈ型、Ｘ４−２００）を一般販売経路から購入した。ＰＥＩをナノピュア水に直接溶解し、さまざまな濃度のＰＥＩ水溶液を調製した。
【０１７３】
ライブラリ形式のガラス試験管で、計量した乾燥Ｄｏｗｅｘビーズを、ＰＥＩ水溶液に混合した。指定された反応時間経過後、試験管を密封し、１０００ｒｐｍで１５分間遠心分離にかけ、上澄み液を捨てた。各試験管のビーズにナノピュア水を加えて合計体積を１０ｍｌにし、全ての試験管を密封し、３０分間転倒攪拌する。この転倒攪拌・遠心分離手順を３回繰り返した。ビーズを冷凍乾燥して計量し、重量が一定になるまで行った。
【０１７４】
反応溶液組成とゲル重量増加の値を、表２２に示す。
【０１７５】
【表２２】
0005431439.tif 000034
。
【０１７６】
結合研究方法
ＮａＣｌ、ＫＣｌ、ＭｇＣｌ２、ＣａＣｌ２の混合物をＭＥＳ緩衝溶液（ｐＨ６．０）（ＭＥＳは２−［Ｎ−モルホリン］エタンスルホン酸）に溶かした。各陽イオン濃度をＩＣによって測定した。Ｎａ＋の濃度は２６．４ｍＭ、Ｋ＋の濃度は９．７５ｍＭ、Ｍｇ２＋の濃度は４．７５ｍＭ、Ｃａ２＋の濃度は４．１６ｍＭであった。
【０１７７】
計量した乾燥ＰＥＩコーティング済みビーズを、ＮａＣｌ、ＫＣｌ、ＭｇＣｌ２、ＣａＣｌ２のＭＥＳ緩衝溶液５ｍｌが入っている試験管に入れた。この試験管を密封し、回転させた。図４に示されている特定時間が経過後、試験管を遠心分離にかけた。上澄み液から溶液１００マイクロリットルを取り、ＩＣ分析にかけた。さまざまな陽イオンに対するＰＥＩコーティング済みビーズの結合量を、溶液中の濃度変化から算出した。
計算式は次の通り：
ビーズのイオン結合（ｍｍｏｌ／ｇ）＝［Ｖ´（Ｃ０−Ｃｔ）／｛［ビーズ重量］´１０００｝
Ｃ０：金属イオンの初期濃度（ｍＭ）
Ｃｔ：特定時間（ｔ時間）経過時点でビーズ結合後の金属イオン濃度（ｍＭ）
Ｖ：溶液体積（５ｍｌ）
ビーズ重量（ｇ）。
【０１７８】
さまざまな陽イオンに対し、異なるＰＥＩをコーティングしたビーズの結合データを、図４に示す。ＰＥＩをコーティングしたＤｏｗｅｘビーズは、コーティングのないビーズ（裸ビーズ）に比べ、高いＮａ＋およびＫ＋結合性を示している。またコーティングしたビーズは、裸ビーズに比べ、より高い結合選択性を示している。ＰＥＩコーティングが厚くなるほど（例：２．５ｗｔ％ＰＥＩ溶液で６時間コーティングされたＤｏｗｅｘ（２．５ｗｔ−６ｈ）など）、さまざまな陽イオンに対する選択性が高くなっている。結合動力学研究によれば、薄いコーティングのビーズや裸のビーズの方が、陽イオン結合が平衡に早く達している。
【０１７９】
実施例１０：Ｅｕｄｒａｇｉｔシェルのスルホン酸ポリスチレンビーズ
シェル材料：陽イオンのアンモニオメタクリル酸単位８．８５〜１１．９６％を含む、アクリル酸およびメタクリル酸エステルのコポリマーであるＥｕｄｒａｇｉｔＲＬ１００（Ｒｏｈｍ）を、エタノール中に１０ｗｔ％とし、トリアセチン１０ｗｔ％を含む。コア：Ｌｅｗａｔｉｔ（架橋スルホン酸ポリスチレン・ナトリウム型）、サイズ−３００μｍ。
【０１８０】
【化５】
0005431439.tif 000035
シェルを、ＦｌｕｉｄＡｉｒＷｕｒｓｔｅｒコーターを使用して適用した。
結合を次の条件で測定した：
供給溶液：５０ｍＭＫＣｌおよび５０ｍＭＭｇＣｌ２
ビーズ濃度：４ｍｇ／ｍｌ
継続時間：６時間。
【０１８１】
図５は、Ｍｇ２＋およびＫ＋の結合に対するシェルの影響を示したものである。コアに対するシェルの比率が高くなると、Ｍｇ２＋結合が減少し、Ｋ＋結合が増加した。２０ｗｔ％シェルコーティングではＫ＋結合容量が１．６５ｍｅｑ／ｇで、これはコーティングのないＤｏｗｅｘの約３倍である。
【０１８２】
実施例１１：ベンジル化ポリエチレンイミンシェルのスルホン酸ポリスチレンビーズベンジル化ポリエチレンイミン（ＰＥＩ）の合成
２５０ｍｌの丸底フラスコに、ＰＥＩを１５．６ｇ（−ＮＨ２基が３６３ｍｍｏｌ）とエタノール１２５ｍｌを入れ、磁気攪拌棒でＰＥＩが完全に溶けるまで攪拌した。次にＮａＨＣＯ３を３０ｇ（ＦＷ８４、２５６ｍｍｏｌ）と、塩化ベンジル４０ｍｌ（３６３ｍｍｏｌ）を加えた。この混合液を一晩、窒素雰囲気下、５５０Ｃで反応させた。ジクロロメタンを反応スラリー混合物に加え、濾過して無機塩を除去した。濾過物の溶媒を減圧下で除去した。ジクロロメタンを再度加えて反応生成物を再び溶かした。無機塩を濾過によってさらに除去した。濾過物の溶媒を再度、減圧下で除去した。最後に、この生成物をヘキサン中ですり潰し、濾過し、ヘキサンで洗い、減圧下で乾燥した。ベンジル化の割合は、１ＨＮＭＲにより８４％と測定された。塩化ベンジルとＰＥＩの比率を調整することにより、ベンジル化の度合をさまざまに変えた類似材料（Ｂｅｎ（２０）はベンジル化２０％、Ｂｅｎ（４０）はベンジル化４０％）を調製した。
【０１８３】
ベンジル化ポリエチレンイミン（Ｂｅｎ−ＰＥＩ）を、Ｄｏｗｅｘビーズ上にコーティングした。
【０１８４】
【化６】
0005431439.tif 000036
シェルを、溶媒コアセルベーションを使用してコーティングした。シェルＢｅｎ（８４）−ＰＥＩをｐＨ３でメタノールと水の混合物（３：１）に溶かした。シェルとコアを５分間混合し、ロータリーエバポレーターでメタノールを除去し（４０分間）、分離、洗浄、乾燥を行った。
【０１８５】
結合を次の条件で測定した：
供給溶液：５０ｍＭＫＣｌおよび５０ｍＭＭｇＣｌ２
ビーズ濃度：４ｍｇ／ｍｌ
継続時間：６時間および２４時間。
【０１８６】
結合測定の結果を図６に示す。Ｂｅｎ（８４）−ＰＥＩでは、裸のビーズに比べてＭｇ２＋結合性が低く、６時間後および２４時間後にカリウムの結合選択性を示した。
【０１８７】
図７は、胃中の酸性環境に対応し、Ｂｅｎ（８４）−ＰＥＩコーティングされたＤｏｗｅｘ（Ｋ）ビーズの酸性状態における安定性を示したものである。ビーズはｐＨ２のＨＣｌ溶液に６時間曝露させ、分離、乾燥した。処理後のビーズについて、結合選択性の試験を行った。結合条件は次の通り：
供給溶液：５０ｍＭＫＣｌおよび５０ｍＭＭｇＣｌ２
ビーズ濃度：４ｍｇ／ｍｌ
継続時間：６時間および２４時間
コーティングは安定であり、結合選択性は６時間および２４時間時点で維持されていた。
【０１８８】
実施例１２：ベンジル化ポリエチレンイミンシェルのＦＡＡビーズ
シェルを、溶媒コアセルベーションプロセスにより、ＦＡＡコア上に適用した。シェルＢｅｎ（８４）−ＰＥＩをｐＨ４．５でメタノールと水の混合物（３：１）に溶かした。シェルとコアを５分間混合し、ロータリーエバポレーターでメタノールを除去し（４０分間）、分離、洗浄、乾燥を行った。
【０１８９】
結合を次の条件で測定した：
供給溶液：５０ｍＭＫＣｌおよび５０ｍＭＭｇＣｌ２
ビーズ濃度：４ｍｇ／ｍｌ
継続時間：６時間。
【０１９０】
カリウム結合を、実際のマグネシウム取り込み量と、全体のポリマーの結合容量（５．７４ｍｅｑ／ｇ）から算出した。この結果を図８に示す。シェル／コア比率が増加することによりマグネシウム結合が減少し、これはカリウム結合が増加していることを示す。
【０１９１】
実施例１３：ｐＨ変化を用いた沈殿コントロールによるコーティング
ベンジル化ＰＥＩ、Ｂｅｎ（〜２０％）、Ｂｅｎ（〜４０％）のシェルを、Ｄｏｗｅｘ（Ｋ）コア上に用いた。結合を５０ｍＭＫＣｌおよび５０ｍＭＭｇＣｌ２中で測定した。
【０１９２】
図９に、この結合実験の結果を示す。４０％ベンジル化ＰＥＩの沈殿コントロール手法でより良いコーティングが得られ、このコーティング手法と材料の組合せにより、より高い結合選択性が得られる。
【０１９３】
実施例１４：シェルポリマーの膜スクリーニング
シェルポリマーを、図１０に示すように、溶媒キャスティングを経て平らな膜をコーティングし、コーティングされた膜を分散セル内のバリヤーとして使用することにより、スクリーニングした。供給溶液は、５０ｍＭのＫ＋およびＭｇ２＋を含む、５０ｍＭの２−［Ｎ−モルホリノ］エタンスルホン酸（ＭＥＳ）緩衝液（ｐＨ６．５）とした。浸透係数を、前述の実施例４に従って算出した。架橋Ｂ−ＰＥＩをこの手法を使用してテストした。Ｂ−ＰＥＩ（３５ｍｏｌ％）は、１，４−ブタンジオールジアクリレートで架橋されたものである。この架橋剤を、乾燥Ｂ−ＰＥＩの上で４時間反応させた。スクリーニングを、５０ｍＭＫＣｌおよび５０ｍＭＭｇＣｌ２を含んだ５０ｍＭＭＥＳ緩衝液中で行った。架橋剤（ジアクリレート）はＢ−ＰＥＩ（３５ｍｏｌ％）膜と反応した。図１１に示すように、架橋剤を追加すると浸透係数が減少し、また選択性も向上した。
【０１９４】
ＥｕｄｒａｇｉｔＲＬ１００およびＲＳ１００の混合物についても、図１０の手法を用いて評価を行った。この結果を図１２に示す。ＲＳ１００をＲＬ１００に追加すると、浸透性が低下し、浸透選択性は同じ範囲にとどまる。ＲＳ１００が５０ｗｔ％を超える膜では、選択性が失われた（［Ｋ＋］は同じ程度だが、［Ｍｇ２＋］は他の複合膜に比べずっと高かった）。
【０１９５】
実施例１５：Ｋ＋結合に対する胆汁酸の影響
Ｄｏｗｅｘ（Ｌｉ）（〜１００μｍ）をまず、ＰＥＩ水溶液でコーティングした。上澄み液を除去し、このコーティングをさらに１，２−Ｂｉｓ−（２−ヨードエトキシ）エタン（ＢＩＥＥ）で架橋した。結合を５０ｍＭＫＣｌおよび５０ｍＭＭｇＣｌ２を含むＭＥＳ緩衝液（ｐＨ６．５）中で測定した。使用した胆汁酸抽出物は、２ｍｇ／ｍｌであった（豚の胆汁抽出物で、６０％が胆汁酸、４０％は不明（例えば遊離脂肪酸、リン脂質など）。時間は６時間および２４時間、ビーズ濃度は４ｍｇ／ｍｌである。結果を図１３に示す。胆汁酸や脂肪酸、脂質の存在下においては、シェルの性能強化が観察された。
【０１９６】
本明細書中に言及されている公報および特許出願はすべて、あたかも個々の公報または特許出願が参考として援用されると具体的かつ個別に示されていたかのように、参考として本明細書中に援用される。
【０１９７】
添付の特許請求の範囲の精神あるいは範囲から逸脱することなく、これらに対して多くの変更および改変がなされ得ることは、当業者にとっては明らかである。
本発明は、例えば、以下を提供する：
（項目１）
コア−シェル粒子を含む薬学的組成物であって、該コア−シェル粒子がコア成分とシェル成分とを含み、該粒子が動物被験体において、該シェル成分の非存在下で結合する無機イオン量に比べ、該シェル成分の存在下でより多い量の無機イオンと結合し、該無機イオンは陰イオンである、薬学的組成物。
（項目２）
上記コア成分が、治療的および／または予防的な使用の期間の間、上記結合した無機イオンのうちのかなりの量を保持する、項目１に記載の薬学的組成物。
（項目３）
コア−シェル粒子を含む薬学的組成物であって、該コア−シェル粒子がコア成分とシェル成分とを含み、該粒子が動物被験体において、該シェル成分の非存在下で結合する無機イオン量に比べ、該シェル成分の存在下でより多い量の無機イオンと結合し、治療的および／または予防的な使用の期間の間、該結合した無機イオンのうちのかなりの量を保持し、該無機イオンは陽イオンである、薬学的組成物。
（項目４）
上記コア成分が、上記シェル成分の非存在下で結合する無機イオン量に比べ、上記シェル成分の存在下でより多くの量の無機イオンと結合する、項目１または３に記載の薬学的組成物。
（項目５）
上記シェル成分が、上記コア−シェル粒子への上記無機イオンおよび／または競合する溶質の動き、ならびに／あるいは該コア−シェル粒子からの該無機イオンおよび／または該競合する溶質の動きを調節する、項目１または３に記載の薬学的組成物。
（項目６）
上記無機イオンがリン酸塩である、項目１に記載の薬学的組成物。
（項目７）
上記無機イオンが塩素イオンである、項目１に記載の薬学的組成物。
（項目８）
上記無機イオンがナトリウムイオンである、項目３に記載の薬学的組成物。
（項目９）
上記無機イオンがＨ＋、カリウムイオン、カルシウムイオン、鉄イオン、アンモニウムイオン、またはマグネシウムイオンである、項目３に記載の薬学的組成物。
（項目１０）
上記シェル成分が、１つまたは複数の競合する溶質に対する浸透性に比べて、上記無機イオンに対して高い浸透性を有する、項目１または３に記載の薬学的組成物。
（項目１１）
上記シェル成分の上記浸透性が、胃腸管の環境によって調節される、項目１０に記載の薬学的組成物。
（項目１２）
上記無機イオンに対する上記シェル成分の上記浸透性が、さまざまな環境で変更される、項目１０に記載の薬学的組成物。
（項目１３）
上記シェル成分が、上記無機イオンに対して第一の環境で増加される浸透性、および該無機イオンに対して第二の環境で減少される浸透性を有する、項目１２に記載の薬学的組成物。
（項目１４）
上記無機イオンに対する上記シェル成分の上記浸透性が、上記競合する溶質に対する上記シェル成分の上記浸透性に非依存性である、項目１０に記載の薬学的組成物。
（項目１５）
上記シェル成分が疎水性である、項目１または３に記載の薬学的組成物。
（項目１６）
上記シェル成分が、上記無機イオンと比べて、上記競合する溶質と強い相互作用を示す、項目１または３に記載の薬学的組成物。
（項目１７）
上記シェル成分が上記競合する溶質に反発する、項目１または３に記載の薬学的組成物。
（項目１８）
上記コア成分が必要に応じて架橋ポリマーを含み、該ポリマーは、
【化１】
0005431439.tif 000037
からなる群より選択される繰り返し単位を含む、項目１または３に記載の薬学的組成物。
（項目１９）
上記ポリマーが、
【化２】
0005431439.tif 000038
からなる群より選択される架橋剤によって架橋されている、項目２８に記載の薬学的組成物。
（項目２０）
上記シェル成分が、３−（１Ｈ，１Ｈ，７Ｈ−ドデカフルオロヘプチルオキシ）−１，２−エポキシプロパン、グリシジル４−ノニルフェニルエーテル、グリシジルヘキサデシルエーテル、２−［（４−ニトロフェノキシ）メチル］オキシラン、グリシジル末端がキャップされたポリ（ビスフェノールＡ−ｃｏ−エピクロロヒドリン）、およびポリ（ｏ−クレシルグリシジルエーテル）−ｃｏ−ホルムアルデヒド）からなる群より選択される材料を用いて合成される、項目１または３に記載の薬学的組成物。
（項目２１）
上記コア成分がアミン含有ポリマーを含み、上記シェルを合成するために使用される上記材料がコア成分中で該アミンと化学反応する、項目７に記載の薬学的組成物。
（項目２２）
上記シェル成分がコーティングプロセスによって析出する、項目１または３に記載の薬学的組成物。
（項目２３）
上記シェル成分が腸溶コーティングを含む、項目１または３に記載の薬学的組成物。
（項目２４）
上記コア成分が１，３−ジアミノプロパン／１，３−ジクロロプロパン架橋ポリマーを含み、上記シェル成分が、３−（１Ｈ，１Ｈ，７Ｈ−ドデカフルオロヘプチルオキシ）−１，２−エポキシプロパン、グリシジル４−ノニルフェニルエーテル、グリシジルヘキサデシルエーテル、２−［（４−ニトロフェノキシ）メチル］オキシラン、グリシジル末端がキャップされたポリ（ビスフェノールＡ−ｃｏ−エピクロロヒドリン）、ポリ（ｏ−クレシルグリシジルエーテル）−ｃｏ−ホルムアルデヒド）からなる群より選択される材料を用いて合成される、項目１または３に記載の薬学的組成物。
（項目２５）
上記コア成分がエピクロロヒドリン架橋ポリアリルアミンポリマーを含み、上記シェル成分がブロックコポリマーを含み、該ブロックコポリマーが疎水性ブロックとアミン反応性親水性ブロックとを含む、項目１または３に記載の薬学的組成物。
（項目２６）
上記疎水性ブロックがポリ（ｎ−ブチルアクリレート−ｃｏ−ｔ−ブチルアクリレート）またはポリ（Ｎ，Ｎ−ジ−ｎ−ブチルアクリルアミド−ｃｏ−ｔ−ブチルアクリレート）の少なくとも１つを含み、上記アミン反応性ブロックがポリ−（Ｎ，Ｎ−ジメチルアクリルアミド−ｃｏ−グリシジルメタクリレート）を含む、項目３２に記載の薬学的組成物。
（項目２７）
動物被験体を処置する方法であって、該方法は、処置を必要とする動物被験体に項目１または３に記載の薬学的組成物の有効量を投与する工程を包含する、方法。
（項目２８）
上記薬学的組成物がリン酸塩を胃腸管から除去する、項目２７に記載の方法。
（項目２９）
上記動物被験体が、高リン酸血症、低カルシウム血症、副甲状腺亢進症、腎臓でのカルシトリオール合成の低下、低カルシウム血症によるテタニー、腎不全、軟組織の異所性石灰化、およびＥＳＲＤからなる群より選択される疾患を患っている、項目２８に記載の方法。
（項目３０）
上記薬学的組成物がナトリウムイオンを胃腸管から除去する、項目２７に記載の方法。
（項目３１）
上記動物被験体が高血圧、慢性心不全、末期の腎疾患、肝硬変、慢性腎不全、体液過剰、またはナトリウム過剰を患っている、項目３０に記載の方法。
（項目３２）
上記薬学的組成物がカリウムイオンを胃腸管から除去する、項目２７に記載の方法。
（項目３３）
上記動物被験体が高カリウム血症、代謝性アシドーシス、腎不全、または同化代謝の少なくとも１つを患っている、項目３２に記載の方法。
（項目３４）
コア−シェル粒子を含む薬学的組成物であって、該コア−シェル粒子がコア成分とシェル成分とを含み、該粒子が動物被験体において、該シェル成分の非存在下で結合する標的溶質量に比べ、該シェル成分の存在下でより多くの量の標的溶質と結合し、治療的および／または予防的な使用の期間の間、該結合した標的溶質のうちのかなりの量を保持する、薬学的組成物。
（項目３５）
上記コア成分が、上記シェル成分の非存在下で結合する標的溶質量に比べ、上記シェル成分の存在下でより多くの量の標的溶質と結合する、項目３４に記載の薬学的組成物。
（項目３６）
上記標的溶質が胆汁酸でもナトリウムイオンでもない、項目３４に記載の薬学的組成物。
（項目３７）
上記シェル成分が胆汁酸またはナトリウムイオンを選択的に除外する、項目３４に記載の薬学的組成物。
（項目３８）
コア−シェル粒子を含む薬学的組成物であって、該コア−シェル粒子がコア成分とシェル成分とを含み、該粒子が動物被験体において、該シェル成分の非存在下で結合する標的溶質量に比べ、該シェル成分の存在下でより多くの量の標的溶質と結合し、該標的溶質は胆汁酸でもナトリウムイオンでもない、薬学的組成物。
（項目３９）
コア−シェル粒子を含む薬学的組成物であって、該コア−シェル粒子がコア成分とシェル成分とを含み、該粒子が動物被験体において、該シェル成分の非存在下で結合する標的溶質量に比べ、該シェル成分の存在下でより多くの量の標的溶質と結合し、該標的溶質が胆汁酸である場合には該コア成分はさらなる標的溶質と結合し、該さらなる標的溶質は胆汁酸ではない、薬学的組成物。
（項目４０）
上記標的溶質が親水性イオンである、項目３４、３８または３９に記載の薬学的組成物。
（項目４１）
上記標的溶質が生物毒素である、項目３４、３８または３９に記載の薬学的組成物。
（項目４２）
上記生物毒素が尿素またはクレアチニンである、項目４１に記載の薬学的組成物。
（項目４３）
上記シェル成分が、上記コア−シェル粒子への上記標的溶質および／または競合する溶質の動き、ならびに／あるいは上記コア−シェル粒子からの上記標的溶質および／または競合する溶質の動きを調節することができる、項目３４、３８または３９に記載の薬学的組成物。
（項目４４）
上記コア成分が、治療的および／または予防的な使用の期間の間、上記結合した標的溶質のうちのかなりの量を保持する、項目３４、３８または３９の薬学的組成物。
（項目４５）
上記シェル成分が、１つまたは複数の競合する溶質に対する浸透性と比べて、上記標的溶質に対して高い浸透性を有する、項目３４、３８または３９に記載の薬学的組成物。
（項目４６）
上記シェル成分の上記浸透性の特性が、胃腸管の環境によって調節される、項目４５に記載の薬学的組成物。
（項目４７）
上記標的溶質に対する上記シェル成分の上記浸透性が、さまざまな環境で変更される、項目４５に記載の薬学的組成物。
（項目４８）
上記シェル成分が、上記標的溶質に対して第一の環境で増加される浸透性、および該標的溶質に対して第二の環境で減少される浸透性を有する、項目４７に記載の薬学的組成物。
（項目４９）
上記標的溶質に対する上記シェル成分の上記浸透性が、上記競合する溶質に対する上記シェル成分の上記浸透性に非依存性である、項目４５に記載の薬学的組成物。
（項目５０）
上記シェル成分が疎水性である、項目３４、３８または３９に記載の薬学的組成物。
（項目５１）
上記シェル成分が、上記標的溶質と比べて、上記競合する溶質と強い相互作用を示す、項目３４、３８または３９の薬学的組成物。
（項目５２）
上記シェル成分が上記競合する溶質に反発する、項目３４、３８または３９に記載の薬学的組成物。
（項目５３）
動物被験体を処置する方法であって、該方法は、処置を必要とする動物被験体に、項目３４、３８または３９に記載の薬学的組成物の有効量を投与する工程を包含する、方法。
【図１】
0005431439.tif 000039
【図２】
0005431439.tif 000040
【図３】
0005431439.tif 000041
【図４】
0005431439.tif 000042
【図５】
0005431439.tif 000043
【図６】
0005431439.tif 000044
【図７】
0005431439.tif 000045
【図８】
0005431439.tif 000046
【図９】
0005431439.tif 000047
【図１０】
0005431439.tif 000048
【図１１】
0005431439.tif 000049
【図１２】
0005431439.tif 000050
【図１３】
0005431439.tif 000051